(57)【要約】  本発明は、ポリアリーレンスルフィド、ポリオレフィン、ポリアミドイミド、ポリスルホン、ポリエーテルスルホン、ポリエーテルケトン、ポリエーテルエーテルケトン又はそれらのコポリマーからなる群から選択される１つ以上のポリマーを含む繊維と、硫酸バリウム、硫酸ストロンチウム、硫酸カルシウム、硫酸鉛（ＩＩ）又はそれらの混合物からなる群から選択される１つ以上の無機塩とを含み、１つ以上の無機塩が繊維の少なくとも一部の表面上に存在する、織布ウェブ又は不織布ウェブに関する。織布ウェブ又は不織布ウェブは、アルカリ水電解におけるにおける使用に特に好適なものである。【選択図】なし【特許請求の範囲】
【請求項１】
ポリアリーレンスルフィド、ポリオレフィン、ポリアミドイミド、ポリスルホン、ポリエーテルスルホン、ポリエーテルケトン、ポリエーテルエーテルケトン又はそれらのコポリマーからなる群から選択される１つ以上のポリマーを含む繊維と、
硫酸バリウム、硫酸ストロンチウム、硫酸カルシウム、硫酸鉛（ＩＩ）又はそれらの混合物からなる群から選択される１つ以上の無機塩と、
を含み、
前記１つ以上の無機塩が前記繊維の少なくとも一部の表面上に存在する、織布ウェブ又は不織布ウェブ。
【請求項２】
前記１つ以上の無機塩が沈殿により前記繊維の少なくとも一部の表面上に施される、請求項１に記載の織布ウェブ又は不織布ウェブ。
【請求項３】
前記ポリマーがポリアリーレンスルフィド、特にポリフェニレンスルフィドを含むか又はそれのみからなる、請求項１又は２に記載の織布ウェブ又は不織布ウェブ。
【請求項４】
前記ポリマーがポリオレフィン、特にポリプロピレンを含むか又はそれのみからなる、請求項１又は２に記載の織布ウェブ又は不織布ウェブ。
【請求項５】
平均繊維直径が約０．０１μｍ〜約２０μｍであり、及び／又は平均繊維長が約０．０１μｍ〜約５００μｍである、請求項１〜４のいずれか一項に記載の織布ウェブ又は不織布ウェブ。
【請求項６】
約２０μｍ〜約１０ｍｍの厚さを有する、請求項１〜５のいずれか一項に記載の織布ウェブ又は不織布ウェブ。
【請求項７】
約１００ｇ／ｃｍ２〜約６００ｇ／ｃｍ２の密度を有する、請求項１〜６のいずれか一項に記載の織布ウェブ又は不織布ウェブ。
【請求項８】
前記織布ウェブ又は不織布ウェブの総重量に対して約０．０１ｗｔ−％〜約７０ｗｔ−％の量で前記１つ以上の無機塩を含む、請求項１〜７のいずれか一項に記載の織布ウェブ又は不織布ウェブ。
【請求項９】
前記１つ以上の無機塩が硫酸バリウムを含むか又はそれのみからなる、請求項１〜８のいずれか一項に記載の織布ウェブ又は不織布ウェブ。
【請求項１０】
前記硫酸バリウムが、約０．０１μｍ〜約５０μｍのサイズのメジアン粒径（ｄ５０）を有する結晶子を含むか又はそれのみからなる、請求項９に記載の織布ウェブ又は不織布ウェブ。
【請求項１１】
請求項１〜１０のいずれか一項に記載の織布ウェブ又は不織布ウェブを製造する方法であって、
（ｉ）未加工の織布ウェブ又は不織布ウェブを準備する工程と、
なお、該織布ウェブ又は不織布ウェブは、第１の主要面及び第２の主要面を有し、またポリアリーレンスルフィド、ポリオレフィン、ポリアミドイミド、ポリスルホン、ポリエーテルスルホン、ポリエーテルケトン、ポリエーテルエーテルケトン又はそれらのコポリマーからなる群から選択される１つ以上のポリマーを含む繊維を含む、
（ｉｉ）前記織布ウェブ又は不織布ウェブの少なくとも一部を、バリウム、ストロンチウム、カルシウム、鉛の塩又はそれらの混合物の第１の溶液と接触させる工程と、
（ｉｉｉ）前記織布ウェブ又は不織布ウェブの少なくとも一部を、硫酸塩、硫酸若しくはそれらの混合物の第２の溶液と、又は三酸化硫黄を含む気体若しくは気体混合物と接触させる工程と、
（ｉｖ）前記第１の溶液と、前記第２の溶液又は前記気体若しくは気体混合物とを接触させることで、硫酸バリウム、硫酸ストロンチウム、硫酸カルシウム、硫酸鉛（ＩＩ）又はそれらの混合物からなる群から選択される１つ以上の無機塩を前記繊維の少なくとも一部の表面上に形成する工程と、
を含む、方法。
【請求項１２】
（ｉ）前記未加工の織布ウェブ又は不織布ウェブを準備する工程と、
（ｉｉ）前記織布ウェブ又は不織布ウェブの前記第１の主要面の少なくとも一部を前記第１の溶液と接触させる工程と、
（ｉｉｉ）前記織布ウェブ又は不織布ウェブの前記第２の主要面の少なくとも一部を、その前記第２の溶液と、又は三酸化硫黄を含む前記気体若しくは気体混合物と接触させる工程と、
（ｉｖ）前記第１の溶液と、前記第２の溶液又は前記気体若しくは気体混合物とを接触させる工程と、
を含む、請求項１１に記載の織布ウェブ又は不織布ウェブを製造する方法。
【請求項１３】
（ｉ）前記未加工の織布ウェブ又は不織布ウェブを準備する工程と、
（ｉｉ）前記織布ウェブ又は不織布ウェブの前記第１の主要面の少なくとも一部及び前記第２の主要面の少なくとも一部を、前記第１の溶液と接触させる工程と、
（ｉｉｉ）前記織布ウェブ又は不織布ウェブの前記第１の主要面の少なくとも一部及び前記第２の主要面の少なくとも一部を、前記第２の溶液と、又は三酸化硫黄を含む前記気体若しくは気体混合物と接触させる工程と、
（ｉｖ）前記第１の溶液と、前記第２の溶液又は前記気体若しくは気体混合物とを接触させる工程と、
を含む、請求項１１に記載の織布ウェブ又は不織布ウェブを製造する方法。
【請求項１４】
前記第１の溶液が、バリウム、ストロンチウム、カルシウム、鉛の過塩素酸塩、塩素酸塩、塩化物塩、ヨウ化物塩若しくは臭化物塩、又はこれらの塩の混合物を含む、請求項１１〜１３のいずれか一項に記載の方法。
【請求項１５】
前記第１の溶液が、バリウム若しくはストロンチウムの過塩素酸塩、塩素酸塩若しくは塩化物塩、又はこれらの塩の混合物を含む、請求項１１〜１３のいずれか一項に記載の方法。
【請求項１６】
前記第１の溶液が、バリウムの過塩素酸塩若しくは塩化物塩又はこれらの塩の混合物を含む、請求項１５に記載の方法。
【請求項１７】
前記第１の溶液がバリウムの塩化物塩を含む、請求項１６に記載の方法。
【請求項１８】
前記第２の溶液が硫酸塩、硫酸又はそれらの混合物を含む、請求項１１〜１７のいずれか一項に記載の方法。
【請求項１９】
前記第２の溶液が硫酸塩を含む、請求項１８に記載の方法。
【請求項２０】
前記第２の溶液がナトリウム又はカリウムの硫酸塩を含む、請求項１９に記載の方法。
【請求項２１】
前記第２の溶液が硫酸ナトリウムを含む、請求項１９に記載の方法。
【請求項２２】
前記第１の溶液と前記第２の溶液とのモル濃度の比率が約５：１〜約１：５の範囲内にある、請求項１１〜２１のいずれか一項に記載の方法。
【請求項２３】
前記第１の溶液及び第２の溶液のモル濃度が約０．０００１Ｍ〜約１０Ｍの範囲内にある、請求項１１〜２２のいずれか一項に記載の方法。
【請求項２４】
前記織布ウェブ又は不織布ウェブを前記第１の溶液及び前記第２の溶液又は前記気体若しくは気体混合物と約１秒〜約７５０時間の間接触させる、請求項１１〜２３のいずれか一項に記載の方法。
【請求項２５】
前記織布ウェブ又は不織布ウェブを前記第１の溶液及び前記第２の溶液又は前記気体若しくは気体混合物と約１秒〜約１時間の間接触させる、請求項２４に記載の方法。
【請求項２６】
前記織布ウェブ又は不織布ウェブを前記第１の溶液及び前記第２の溶液又は前記気体若しくは気体混合物と約１秒〜約１０分の間接触させる、請求項２４に記載の方法。
【請求項２７】
約０℃〜約２００℃の範囲内の温度で前記工程を１つ以上行う、請求項１１〜２６のいずれか一項に記載の方法。
【請求項２８】
約１０ｋＰａ〜約２０ＭＰａの圧力で前記工程を１つ以上行う、請求項１１〜２７のいずれか一項に記載の方法。
【請求項２９】
前記第１の溶液及び第２の溶液の少なくとも一方又は両方が水溶液である、請求項１１〜２８のいずれか一項に記載の方法。
【請求項３０】
前記第１の溶液及び第２の溶液の少なくとも一方又は両方が１つ以上の有機溶媒を含有する溶液である、請求項１１〜２９のいずれか一項に記載の方法。
【請求項３１】
工程ｉｉ）及び工程ｉｉｉ）を同時に行う、請求項１１〜３０のいずれか一項に記載の方法。
【請求項３２】
工程ｉｉ）及び工程ｉｉｉ）を順次行う、請求項１１〜３０のいずれか一項に記載の方法。
【請求項３３】
工程ｉｉ）を工程ｉｉｉ）の前に行う、請求項３２に記載の方法。
【請求項３４】
工程ｉｉｉ）を工程ｉｉ）の前に行う、請求項３２に記載の方法。
【請求項３５】
前記織布ウェブ又は不織布ウェブを工程ｉｉ）と工程ｉｉｉ）との間に乾燥させる、請求項３２〜３４のいずれか一項に記載の方法。
【請求項３６】
前記第１の溶液がバリウムの過塩素酸塩若しくは塩化物塩又はこれらの塩の混合物を含み、前記第２の溶液が硫酸塩、硫酸又はそれらの混合物を含む、請求項１１〜３５のいずれか一項に記載の方法。
【請求項３７】
前記第１の溶液が塩化バリウムを含み、前記第２の溶液が硫酸ナトリウムを含む、請求項１１〜３５のいずれか一項に記載の方法。
【請求項３８】
前記第１の溶液が塩化バリウムを含み、前記第２の溶液が硫酸ナトリウムを含み、前記織布ウェブ又は不織布ウェブが、ポリアリーレンスルフィド及びポリオレフィンからなる群から選択される１つ以上のポリマーを含む繊維を含む、請求項１１〜３５のいずれか一項に記載の方法。
【請求項３９】
前記第１の溶液が塩化バリウムを含み、前記第２の溶液が硫酸ナトリウムを含み、前記織布ウェブ又は不織布ウェブが、ポリフェニレンスルフィド及びポリプロピレンからなる群から選択される１つ以上のポリマーを含む繊維を含む、請求項１１〜３５のいずれか一項に記載の方法。
【請求項４０】
アルカリ水電解における隔膜又は膜としての、請求項１〜１０のいずれか一項に記載の織布ウェブ又は不織布ウェブの使用。
【請求項４１】
請求項１〜１０のいずれか一項に記載の織布ウェブ又は不織布ウェブを備える、電解セル。
【請求項４２】
請求項１〜１０のいずれか一項に記載の織布ウェブ又は不織布ウェブを使用する、アルカリ水電解を行う方法。
【発明の詳細な説明】
【技術分野】
【０００１】
本発明は、１つ以上のポリマーと１つ以上の無機塩とを含む織布ウェブ又は不織布ウェブに関する。本発明は更に、織布ウェブ又は不織布ウェブを製造する方法、アルカリ水電解における該織布ウェブ又は不織布ウェブの使用、該織布ウェブ又は不織布ウェブを備える電解セル、及び該織布ウェブ又は不織布ウェブを用いてアルカリ水電解を行う方法に関する。
【背景技術】
【０００２】
アルカリ水電解槽の各セルは通常、カソード（cathode：陰極）を備えるカソード区画と、アノード（anode：陽極）を備えるアノード区画とからなる。セパレータは、これらの区画間に設置され、水酸化カリウム（ＫＯＨ）又は水酸化ナトリウム（ＮａＯＨ）等の電解質で満たされている。
【０００３】
アルカリ水電解では、水素（Ｈ２）がカソードに生成する。
２Ｈ２Ｏ＋２ｅ−→Ｈ２＋２ＯＨ−
【０００４】
アノードでは酸素（Ｏ２）が生成する。
２ＯＨ−→１／２Ｏ２＋Ｈ２Ｏ＋２ｅ−
【０００５】
アルカリ水電解中に起こる全反応は部分反応を合わせたものである。
Ｈ２Ｏ→Ｈ２＋１／２Ｏ２
【０００６】
ガスセパレータの機能は、区画間のガス交換を防止する一方、他方では水素区画から酸素区画への水酸化物イオン（ＯＨ−）の透過を可能にすることにある。セパレータは、ガスクロスオーバーを最小限に抑え、電解中に発生する生成物である水素及び酸素の汚染（酸素による水素の汚染及びその逆）を回避しなければならず、そうでなければ爆発性混合物が生成するおそれがある。
【０００７】
工業用電解槽のゼロギャップ原理は、電極が分離膜又は隔膜と直接接触する構成について述べている。それにより、電極とセパレータとの間にギャップがある従来の電解槽と比べて内部電気抵抗を最小限に抑えることが可能である。ゼロギャップ電解槽に加えて、非ゼロギャップ設計も使用されている。工業用電解槽は、その設計に応じて大気圧又はより高い圧力、すなわち１ｂａｒ〜約１２０ｂａｒで動作し得る。
【０００８】
加圧アルカリ水電解槽の分野において、現行の技術水準のセパレータは、アスベスト系セパレータ、セラミック系セパレータ（Ｚｉｒｆｏｎ  Ｐｅｒｌ（商標））、及び酸化ニッケル（ＮｉＯ）をベースとするセパレータを含む。これらのタイプは、ナノメートル範囲の孔径を有する多孔質構造を特徴とする。
【０００９】
アスベスト系隔膜は、ゼロギャップアルカリ水電解槽における使用にも適するものとなる良好な機械的安定性及び化学安定性、イオン伝導率並びに湿潤性を示した。しかしながら、アスベストセパレータ及び酸化ニッケルセパレータとの接触は、重篤な健康被害をもたらすことが確認されている。ヒトの健康を守るとともに、水電解槽に使用されるアスベスト隔膜に関する処分問題を解決するために、欧州委員会は２００５年にアスベスト及び関連製品の販売及び使用を禁止した。健康に関する問題に加えて、アスベスト隔膜を用いたアルカリ水電解槽の効率は、９０℃を超える温度における苛性環境ではアスベストの不安定性のために制限される（非特許文献１及び非特許文献２を参照）。
【００１０】
電解槽セルの過電圧を最小限に抑えるためには、可能な動作温度が高いほど好ましいと考えられる。これまで、ＮｉＯ系隔膜及びＺｉｒｆｏｎ  Ｐｅｒｌ（商標）が、９０℃より高い温度における効率及び安定性を考慮して、アスベストの好適な代替物とみなされてきた。それにもかかわらず、ＮｉＯ隔膜の難点は低い費用対効果、短い寿命、及び毒性に関する問題である（非特許文献３〜非特許文献７を参照）。Ｚｉｒｆｏｎ  Ｐｅｒｌ（商標）膜に関しては、一部のゼロギャップアルカリ水電解槽への設置には厚さが不十分であることの他にも、高圧アルカリ電解槽におけるそれらの使用に関して報告される低いイオン伝導率及びガス純度の問題という欠点がある（非特許文献８〜非特許文献１０を参照）。Ｚｉｒｆｏｎ  Ｐｅｒｌ（商標）膜の厚さは通常０．５ｍｍである。これは、膜全体の電圧降下を著しく増大させるとともに、電解中の電力消費を増大させる乏しいイオン伝導率に起因して、厚さが大きいとプロセス効率の低下がもたらされると考えられるためである。
【００１１】
代替物としては、商品名Ｎａｆｉｏｎ（商標）で販売されるスルホン化テトラフルオロエチレンが、場合によっては最大２５０℃の動作温度の高温アルカリ水電解に好適な材料とみなされてきた（非特許文献１１を参照）。しかしながら、スルホン化テトラフルオロエチレンの伝導率はその含水率に強く影響を受ける。それ故、水酸化カリウム又は水酸化ナトリウムの高濃度溶液を使用する場合、スルホン化テトラフルオロエチレンの電気伝導率は、電解質中の比較的低い含水率に起因して減少する。さらに、通例０．１２ｍｍ〜０．２５ｍｍであるスルホン化テトラフルオロエチレン膜の厚さはゼロギャップ電解槽に不十分なものである（非特許文献１１を参照）。機械的安定性に必要な隔膜の比較的大きな幅に起因して、かかる隔膜を介する伝導率の大幅な減少が観察される。
【００１２】
更なる代替物として、純ポリマー系セパレータの使用が議論されている。純ポリマー系セパレータは、例えばポリフェニレンスルフィドニードルフェルトをベースとし得るものであり、大きな孔寸法を特徴とし、大気圧でのみアルカリ水電解におけるセパレータとして使用することができる。高い圧力で行われる電解プロセス中には小さな気泡が生じ、これが純ポリフェニレンスルフィドフェルトを透過することがある。それらの低効率に起因して、これらの純ポリマー系セパレータはアルカリ水電解に広く利用されてこなかった。
【００１３】
このため、低い毒性とともに、良好なイオン伝導率、気密性、機械的、化学的及び熱的安定性、並びに費用対効果を有する隔膜の開発に対する要求が存在している。エネルギー消費を削減するとともにアルカリ水電解プロセスの効率を増大させるために、高度な非毒性材料の開発に向けた更なる開発及びアスベストフリー技術が必要とされている。
【００１４】
アルカリ水電解における隔膜又は膜として使用される物品はそれ故、複数の要件、例えば、水酸化カリウム又は水酸化ナトリウムの高濃度溶液中における８５℃以上での良好なガス分離、表面からの気泡の急速な排出（低い付着係数（sticking coefficient））、高いイオン伝導率及び化学安定性を満たしていなければならない。その上、工業スケールの隔膜が１．６ｍ以上の直径を有し、高温に曝されることを踏まえて、高い機械強度が必要となる。さらに、材料は、費用対効果が高く環境適合性のものでなければならず、また少なくとも２０年にわたって安全な動作を提供するものでなければならない。
【先行技術文献】
【非特許文献】
【００１５】
【非特許文献１】Montoneri, E.; Giuffre, L.; Modica, G.; Tempesti, E.; Int. J. Hydrogen Energy 1987, 11(4), 831
【非特許文献２】Helmet, L.; Mezgolits, H.; Prasser, J.; Schall, A.; Stockmans, W.; Uhde Services and Consulting GmbH, Dortmund, 1984
【非特許文献３】Divisek, J.; Electrochemical Hydrogen Technologies, Edited by H. Wendt, Elsevier 1990
【非特許文献４】Divisek, J.; Jung R.; Britz D.; J. Appl. Electrochem. 1990, 20(2), 186
【非特許文献５】Ghosh, P.C.; Emonts, B.; Janssen, H.; Mergel, J.; Stolten, D.; Sol. Energy 2003, 75(6), 469
【非特許文献６】Divisek, J.; Malinowski, P.; Mergel, J.; Schmitz, H.; Int. J. Hydrogen Energy 1988, 13(3), 141
【非特許文献７】Divisek, J.; Schmitz, H.; Balej, J.; J. Appl. Electrochem. 1989, 19(4), 519
【非特許文献８】Vermeiren, P.; Moreels, J.P.; Leysen, R.; J. Porous Mat. 1996, 3(1), 33
【非特許文献９】Kerres, J.; Eigenberger, G.; Reichle, S.; Schramm,V.; Hetzel, K.; Schnurnberger, W.; Seybold I.; Desalination 1996, 104(1-2), 47
【非特許文献１０】Leysen, R.; Vandenborre, H.; Mater. Res. Bull. 1980, 15(4), 437
【非特許文献１１】Yeo, R. S.; McBreen, J.; Kissel, G.; Kulesa, F.; Srinivasan, S.; J. Appl. Electrochem. 1980, 10, 741
【発明の概要】
【００１６】
本発明は、ポリアリーレンスルフィド、ポリオレフィン、ポリアミドイミド、ポリスルホン、ポリエーテルスルホン、ポリエーテルケトン、ポリエーテルエーテルケトン又はそれらのコポリマーからなる群から選択される１つ以上のポリマーを含む繊維と、
硫酸バリウム、硫酸ストロンチウム、硫酸カルシウム、硫酸鉛（ＩＩ）又はそれらの混合物からなる群から選択される１つ以上の無機塩と、
を含み、
前記１つ以上の無機塩が前記繊維の少なくとも一部の表面上に存在する、織布ウェブ又は不織布ウェブに関する。
【００１７】
本発明による織布ウェブ又は不織布ウェブは、
（ｉ）未加工の織布ウェブ又は不織布ウェブを準備する工程と、
なお、該織布ウェブ又は不織布ウェブは、第１の主要面及び第２の主要面を有し、またポリアリーレンスルフィド、ポリオレフィン、ポリアミドイミド、ポリスルホン、ポリエーテルスルホン、ポリエーテルケトン、ポリエーテルエーテルケトン又はそれらのコポリマーからなる群から選択される１つ以上のポリマーを含む繊維を含む、
（ｉｉ）前記織布ウェブ又は不織布ウェブの少なくとも一部を、バリウム、ストロンチウム、カルシウム、鉛の塩又はそれらの混合物の第１の溶液と接触させる工程と、
（ｉｉｉ）前記織布ウェブ又は不織布ウェブの少なくとも一部を、硫酸塩、硫酸若しくはそれらの混合物の第２の溶液と、又は三酸化硫黄を含む気体若しくは気体混合物と接触させる工程と、
（ｉｖ）前記第１の溶液と、前記第２の溶液又は前記気体若しくは気体混合物とを接触させることで、硫酸バリウム、硫酸ストロンチウム、硫酸カルシウム、硫酸鉛（ＩＩ）又はそれらの混合物からなる群から選択される１つ以上の無機塩を前記繊維の少なくとも一部の表面上に形成する工程と、
を含む、方法によって製造することができる。
【００１８】
本発明による織布ウェブ又は不織布ウェブは、アルカリ水電解における隔膜又は膜として使用することができることが好ましい。
【００１９】
本発明はまた、本発明による織布ウェブ又は不織布ウェブを備える、電解セルを提供する。
【００２０】
本発明による織布ウェブ又は不織布ウェブを使用する、アルカリ水電解を行う方法も提供される。
【図面の簡単な説明】
【００２１】
【図１】ポリフェニレンスルフィド繊維のウェブ上における無機塩沈殿剤の走査型電子顕微鏡写真である。ａ）沈殿剤濃度０．１Ｍ、沈殿温度８℃、ｂ）沈殿剤濃度０．１Ｍ、沈殿温度２２℃。
【図２】未加工の織布ウェブ又は不織布ウェブの繊維上に無機塩を沈殿させるための沈殿セル（ラボスケール）を示す図である。１−２０ｍｍ直径を有するポリフェニレンスルフィド（ＰＰＳ）ウェブ、２−０．１Ｍ  Ｂａ（ＣｌＯ４）２、３−０．１Ｍ  Ｈ２ＳＯ４。
【図３】未加工の織布ウェブ又は不織布ウェブの繊維上に無機塩を沈殿させるための沈殿セル（プロトタイプ試験スケール）を示す図である。４−平たいＯリング、５−３００ｍｍ直径を有するポリフェニレンスルフィド（ＰＰＳ）、２−０．１Ｍ  Ｂａ（ＣｌＯ４）２、３−０．１Ｍ  Ｈ２ＳＯ４。
【図４】膜材料に電解質を浸すための装置を示す図である。６−２５ｗｔ．％のＫＯＨ、７−セパレータ（膜）、８−セラミックフリット、９−真空ポンプへ。
【図５】膜抵抗測定及び酸素透過測定に使用され得る非ゼロギャップ電気化学セルを示す図である。１０−Ｐｂ／ＰｂＦ２参照電極、１１−Ｐｂ／ＰｂＦ２センス電極、１２−ＰＶＣキャピラリー（ＱＭＳ検出キャピラリー用のホルダー）、１３−Ｏリング、１４−カソードＮｉディスク、１５−アノードＮｉディスク、１６−非ゼロギャップ酸素排気口、１７−非ゼロギャップ水素排気口。
【図６】例えば単純化膜抵抗測定に使用され得るゼロギャップ電気化学セルを示す図である。１８−アノードＮｉメッシュ、１９−カソードＮｉメッシュ、２０−カソードＮｉメッシュのための電気接続部、２１−ゼロギャップ酸素排気口、２２−四重極質量分析計キャピラリー開口、２３−ゼロギャップ水素排気口。
【図７】Ｐｂ／ＰｂＦ２をベースとする参照電極を示す図である。２４−外部接触子、２５−鉛ワイヤ、２６−フッ化鉛、２７−コットントラップ（cotton trap）、２８−参照電極セラミックフリット。
【図８】ａ）及びｂ）非ゼロギャップセル構成並びにｃ）ゼロギャップセル構成を用いた膜の抵抗の測定スキームを示す図である。
【図９】（ａ）５０ｍｍ直径及び（ｂ）１００ｍｍ直径の円筒ディスク上で曲げ加工中の膜を示す図である。
【図１０】非ゼロギャップセルにおける抵抗測定（アスベストセパレータ、１６０ｍＡ／ｃｍ２）中に得られる一般的な電気化学インピーダンス分光スペクトルを示す図である。
【図１１】電流密度及び浸漬期間による、非ゼロギャップセル構成を用いた種々の膜の伝導率に対する影響を示す図である。
【図１２】非ゼロギャップセル構成を用いた四重極質量分析計（ポリフェニレンスルフィドセパレータ、１６０ｍＡ／ｃｍ２）による酸素透過検出測定により得られる一般的な値を示す図である。
【図１３】非ゼロギャップセル構成を用いた種々の膜についての四重極質量分析計スペクトルを示す図である。
【図１４】測定前の２５ｗｔ．％の水酸化カリウム溶液への膜の曝露期間による、非ゼロギャップセル構成を用いた２５ｗｔ．％の水酸化カリウム中における電解中に各膜を透過するカソード区画内の酸素のパーセンテージに対する影響を示す図である。
【図１５】ポリフェニレンスルフィド（ＰＰＳ）、ＢａＳＯ４を伴うＰＰＳ、Ｚｉｒｆｏｎ  Ｐｅｒｌ（商標）及びアスベストについてのゼロギャップセル構成を用いて求めたイオン伝導率（３週間の浸漬後）及び非ゼロギャップセル構成を用いて求めた酸素透過率を示す図である。
【図１６】非ゼロギャップセル構成の酸素生成区画における四重極質量分析による水素透過検出に関するデータを示す図である。ａ）及びｂ）ＢａＳＯ４を伴うポリフェニレンスルフィドの第１のサンプル（繰返し）、ｃ）及びｄ）ＢａＳＯ４を伴うポリフェニレンスルフィドの第２のサンプル（繰返し）、ｅ）及びｆ）膜なし。
【図１７】ＢａＳＯ４を含有するポリフェニレンスルフィド膜を用いた非ゼロギャップセル構成の水素生成区画において四重極質量分析による水素透過検出に関する値を示す図である。
【図１８】非ゼロギャップセル構成における３５ｗｔ．％の水酸化ナトリウム水溶液中の電解中にＢａＳＯ４を含有するポリフェニレンスルフィド膜を透過するカソード区画内の酸素のパーセンテージを示す図である。
【図１９】温度による、種々の沈殿剤濃度を用いて生成されるセパレータのイオン伝導率（ゼロギャップセル構成を用いて求められる）及び酸素透過率（非ゼロギャップセル構成を用いて求められる）に対する影響を示す図である。ａ）０．０１Ｍ、ｂ）０．１Ｍ及びｃ）０．５Ｍ（沈殿剤：Ｂａ（ＣｌＯ４）２溶液及びＨ２ＳＯ４溶液）。
【図２０】温度及び沈殿剤濃度による、ａ）ＰＰＳマトリックスから別々に沈殿する粉末ＢａＳＯ４結晶子サイズ、ｂ）ＰＰＳマトリックス中に沈殿するＢａＳＯ４結晶子サイズ（沈殿剤：Ｂａ（ＣｌＯ４）２溶液及びＨ２ＳＯ４溶液）に対する影響を示す図である。
【図２１】種々の沈殿剤濃度：ａ）０．０１Ｍ、ｂ）０．１Ｍ及びｃ）０．５Ｍ（沈殿剤：Ｂａ（ＣｌＯ４）２溶液及びＨ２ＳＯ４溶液）を用いて２２℃でＰＰＳマトリックス上に沈殿するＢａＳＯ４結晶子サイズの走査型電子顕微鏡画像である。
【図２２】本発明による膜（２ｍｍ〜３ｍｍの厚さを有し、周囲温度で０．１Ｍの沈殿剤濃度を用いて作製される、ＰＰＳ上にＢａＳＯ４を沈殿させたもの）について工業条件（周囲圧力、８０℃）下で測定したセル電圧対電流密度を示す図である。カソード材料：ＮＲＧｒコーティングを伴うＴｙｐ  ｖ６、アノード材料：サンドブラスト加工したエキスパンドメタルＮｉ、ａ）２ｍｍの厚さ、３０ｗｔ．％のＫＯＨを有する本発明による膜、ｂ）１ｍｍの厚さを有する本発明による膜（評価したところｋ＝０．０３５と合致）。
【図２３】沈殿プロセス中に存在するナトリウムイオンによる、ＰＰＳ  １ｍｍ（フェルトタイプ３０６Ｐ０５  ０／０、４００ｇ／ｍ２、Heimbach Filtrationにより供給、親水性処理は施さない）に関するａ）及びｂ）膜のイオン伝導率（κ）並びにｃ）及びｄ）膜の電圧降下（Ｕ）に対する影響を示す図である。ａ）及びｃ）測定前に２５ｗｔ．％のＫＯＨ中に８日間浸漬し、沈殿プロセスの初期段階で脱気させる。ｂ）及びｄ）測定前に２５ｗｔ．％のＫＯＨ中に３ヶ月間浸漬し、沈殿プロセスの初期段階で脱気させる。
【発明を実施するための形態】
【００２２】
本発明による織布ウェブ又は不織布ウェブは、１つ以上の特定のポリマーを含む繊維と１つ以上の特定の無機塩とを含み、該１つ以上の無機塩が繊維の少なくとも一部の表面上に存在する。
【００２３】
繊維に含まれる１つ以上のポリマーは、ポリアリーレンスルフィド、ポリオレフィン、ポリアミドイミド、ポリスルホン、ポリエーテルスルホン、ポリエーテルケトン、ポリエーテルエーテルケトン又はそれらのコポリマーからなる群から選択される。ポリオレフィンはハロゲン化ポリオレフィンを含んでいても含んでいなくてもよい。好ましくは、本発明による織布ウェブ又は不織布ウェブの繊維に含まれる１つ以上のポリマーは、ポリアリーレンスルフィド、ポリオレフィン、ポリスルホン、ポリエーテルスルホン、ポリアリールエーテルケトン及びそれらのコポリマーからなる群から選択される。より好ましくは、本発明による織布ウェブ又は不織布ウェブの繊維に含まれる１つ以上のポリマーは、ポリフェニレンスルフィド及びポリスルホン、例えばポリアリールエーテルスルホンからなる群から選択される。より更に好ましくは、本発明による織布ウェブ又は不織布ウェブに含まれる繊維は、ポリアリーレンスルフィド又はポリオレフィン、好ましくはパラ−ポリフェニレンスルフィド又はポリプロピレンを含む。最も好ましくは、繊維は、ポリフェニレンスルフィド又はポリプロピレン、好ましくはパラ−ポリフェニレンスルフィド又はポリプロピレンのみからなる。ポリプロピレンの好ましい例はシンジオタクチックポリプロピレンである。
【００２４】
織布ウェブ又は不織布ウェブは種々の材料の繊維を含んでいてもよい。例えば、織布ウェブ又は不織布ウェブは、ポリアリーレンスルフィド、ポリオレフィン、ポリアミドイミド、ポリスルホン、ポリエーテルスルホン、ポリエーテルケトン、ポリエーテルエーテルケトン又はそれらのコポリマーから選択される１種のポリマーを含む第１のタイプの繊維と、好ましくはこのリストから選択される別のタイプのポリマーを含む繊維の第２のタイプの繊維とを含んでいてもよい。繊維のタイプの１つは改善された機械的安定性等の第１の特性をもたらすことができ、繊維の第２のタイプは良好なガス分離、又は表面からの気泡の急速な排出等の第２の特性をもたらすことができる。
【００２５】
織布ウェブ又は不織布ウェブに含まれる繊維は好ましくは、上記のタイプのポリマーの少なくとも１つを少なくとも約１０ｗｔ−％、より好ましくは少なくとも約２０ｗｔ−％、少なくとも約３０ｗｔ−％、少なくとも約４０ｗｔ−％、少なくとも約５０ｗｔ−％、少なくとも約６０ｗｔ−％、少なくとも約７０ｗｔ−％、少なくとも約８０ｗｔ−％又は少なくとも約９０ｗｔ−％含む。最も好ましくは、繊維は上記のタイプのポリマーの少なくとも１つのみからなる。
【００２６】
本発明による織布ウェブ又は不織布ウェブに含まれる繊維はいずれの平均繊維長を示すものであってもよい。好ましくは、平均繊維長は約０．０１μｍ〜約５００μｍ、より好ましくは約０．１μｍ〜約５００μｍ、更に好ましくは約１μｍ〜約５００μｍ、より更に好ましくは約５μｍ〜約４００μｍ、最も好ましく約１０μｍ〜約３００μｍである。
【００２７】
本発明による織布ウェブ又は不織布ウェブに含まれる繊維は、織布ウェブ又は不織布ウェブにおける使用に適すると考えられ得るいずれの平均繊維直径を示すものであってもよい。好ましくは、本発明による織布ウェブ又は不織布ウェブに含まれる繊維の平均繊維直径は約０．０１μｍ〜約２０μｍ、好ましくは約０．１μｍ〜約２０μｍ、より好ましくは約０．５μｍ〜約１５μｍ、更に好ましくは約１μｍ〜約１５μｍ、最も好ましくは約５μｍ〜約１５μｍである。
【００２８】
本発明による織布ウェブ又は不織布ウェブに含まれる繊維のアスペクト比は好ましくは２０：１〜５００：１、より好ましくは５０：１〜２００：１である。
【００２９】
好ましくは、本発明による織布ウェブ又は不織布ウェブに含まれる繊維は、約０．０１μｍ〜約２０μｍの平均繊維直径及び約０．０１μｍ〜約５００μｍの平均繊維長を示す。より好ましくは、繊維は、約０．１μｍ〜約２０μｍの平均繊維直径及び約１μｍ〜約５００μｍの平均繊維長を示す。更に好ましくは、繊維は、約０．５μｍ〜約１５μｍの平均直径及び約２０μｍ〜約３００μｍの平均繊維長を示す。より更に好ましくは、繊維は、約１μｍ〜約１５μｍの平均直径及び約２５μｍ〜約２００μｍの平均繊維長を示す。
【００３０】
本発明による織布ウェブ又は不織布ウェブは好ましくは約２０μｍ〜約１０ｍｍの厚さを有する。より好ましくは、織布ウェブ又は不織布ウェブの厚さは約３０μｍ〜約７ｍｍ、より好ましくは約５０μｍ〜約３ｍｍ、更に好ましくは約１００μｍ〜約１ｍｍ、最も好ましくは約１００μｍ〜約５００μｍである。
【００３１】
特に特定の工業スケールの用途に関して、本発明による織布ウェブ又は不織布ウェブの厚さはより好ましくは約５０μｍ〜約１０ｍｍ、更に好ましくは約１５０μｍ〜約８ｍｍ、より更に好ましくは約２５０μｍ〜約７ｍｍ、最も好ましくは約５００μｍ〜約５ｍｍである。
【００３２】
本発明による織布ウェブ又は不織布ウェブは好ましくは約５０ｇ／ｍ２〜約１２００ｇ／ｍ２の密度を有する。より好ましくは、織布ウェブ又は不織布ウェブの密度は約７０ｇ／ｍ２〜約１０００ｇ／ｍ２、より好ましくは約１００ｇ／ｍ２〜約９００ｇ／ｍ２、更に好ましくは約２００ｇ／ｍ２〜約８００ｇ／ｍ２、最も好ましくは約３００ｇ／ｍ２〜約６００ｇ／ｍ２である。
【００３３】
本発明による織布ウェブ又は不織布ウェブはいずれの形状を有していてもよい。例えば、織布ウェブ又は不織布ウェブは円形、正方形又は矩形シートの形状を有していてもよい。シートとは三次元におけるよりも少なくとも２０倍二次元に拡張することを特徴とする物体である。形状は通常、織布ウェブ又は不織布ウェブを膜又は隔膜として使用することが意図される電解槽のタイプに応じて決まる。
【００３４】
織布ウェブ又は不織布ウェブとして市販のウェブを使用してもよい。
【００３５】
本発明の織布ウェブ又は不織布ウェブに含まれる繊維は１つ以上の有機又は無機フィラーを含んでいてもよい。これらのフィラーは、繊維の少なくとも一部の表面上に存在する１つ以上の無機塩と同じであっても異なっていてもよい。フィラーは、繊維の少なくとも一部の表面上に存在する１つ以上の無機塩と異なることが好ましい。フィラーは、導電性材料、半導体材料又は非導電性材料を含んでいてもよい。導電性フィラーの例としては、金属、例えばニッケル、タングステン、モリブデン、銀、金、白金、鉄、アルミニウム、銅、タンタル、亜鉛、コバルト、クロム、鉛、チタン、錫又はそれらの合金が含まれる。好ましい導電性フィラーはニッケルである。フィラーの粒径は０．０１μｍ〜１００μｍ、好ましくは０．０５μｍ〜２０μｍ、より好ましくは０．１μｍ〜５μｍ、最も好ましくは０．２μｍ〜２μｍの範囲とすることができる。
【００３６】
フィラーの更なる例としては、ケイ酸塩、例えばクレイ、滑石、珪灰石及び沈降ケイ酸カルシウム；酸化物、例えば酸化アルミニウム、シリカ及び二酸化チタン；炭酸塩、例えば沈降及び重質炭酸カルシウム；並びに硫酸塩、例えば硫酸バリウム及び硫酸カルシウムが挙げられる。フィラーの好ましい例としては、ケイ酸塩、例えばクレイ、滑石、珪灰石及び沈降ケイ酸カルシウム；酸化物、例えば酸化アルミニウム、シリカ及び二酸化チタンが挙げられる。
【００３７】
繊維の少なくとも一部の表面上に存在する１つ以上の無機塩は、硫酸バリウム、硫酸ストロンチウム、硫酸カルシウム、硫酸鉛（ＩＩ）又はそれらの混合物からなる群から選択される。硫酸バリウム、硫酸ストロンチウム及びそれらの混合物が好ましい。繊維の少なくとも一部の表面上に存在する無機塩は硫酸バリウムであることがより好ましい。
【００３８】
１つ以上の無機塩は繊維の少なくとも一部の表面上にいずれの結晶形態又は非晶質形態で存在していてもよい。１つ以上の無機塩は、本発明による織布ウェブ又は不織布ウェブ中の繊維の少なくとも一部の表面上に結晶形態で存在していることが好ましい。繊維が２タイプ以上存在する場合、異なるタイプの無機塩が異なるタイプの繊維上に存在していてもよい。
【００３９】
織布又は不織布が形成された後に１つ以上の無機塩が繊維上に堆積されることが好ましい。
【００４０】
１つ以上の無機塩は、好ましくはウェブの総重量に対して約０．０１重量パーセント〜約７０重量パーセントの量で本発明による織布ウェブ又は不織布ウェブに含まれる。より好ましくは、１つ以上の無機塩の量はウェブの総重量に対して約０．１重量パーセント〜約６０重量パーセントである。更に好ましくは、１つ以上の無機塩の量はウェブの総重量に対して約０．５重量パーセント〜約５０重量パーセントである。より更に好ましくは、１つ以上の無機塩の量はウェブの総重量に対して約１重量パーセント〜約４０重量パーセントである。より更に好ましくは、１つ以上の無機塩の量はウェブの総重量に対して約５重量パーセント〜約３０重量パーセントである。最も好ましくは、１つ以上の無機塩の量はウェブの総重量に対して約１０重量パーセント〜約２０重量パーセントである。
【００４１】
本発明による織布ウェブ又は不織布ウェブに含まれる１つ以上の無機塩は硫酸バリウムを含むことが好ましい。本発明による織布ウェブ又は不織布ウェブに含まれる１つ以上の無機塩は硫酸バリウムのみからなることがより好ましい。
【００４２】
本発明による織布ウェブ又は不織布ウェブに含まれる１つ以上の無機塩が硫酸バリウムを含むか又はそれのみからなる場合、硫酸バリウムは、約０．０１μｍ〜約５０μｍのメジアン粒径（ｄ５０）を有する結晶子を含むか又は好ましくはそれのみからなる。より好ましくは、硫酸バリウムは、約０．０２μｍ〜約５μｍのメジアン粒径（ｄ５０）を有する結晶子を含むか又はそれのみからなる。更に好ましくは、硫酸バリウムは、約０．０５μｍ〜約１μｍのメジアン粒径（ｄ５０）を有する結晶子を含むか又はそれのみからなる。より更に好ましくは、硫酸バリウムは、約０．０５μｍ〜約０．５μｍのメジアン粒径（ｄ５０）を有する結晶子を含むか又はそれのみからなる。最も好ましくは、硫酸バリウムは、約０．１μｍ〜約０．５μｍのメジアン粒径（ｄ５０）を有する結晶子を含むか又はそれのみからなる。
【００４３】
結晶子サイズをＸ線回折（ＸＲＤ）によって求めてもよく、また走査型電子顕微鏡法（ＳＥＭ）を使用して凝集体のサイズを求めてもよい。
【００４４】
Ｘ線回折（ＸＲＤ）によって結晶子サイズを求める際、粒子を含有する材料のＸＲＤスペクトルが第１の工程で収集される。続いて、例えばＸＰｏｗｄｅｒ  １２ソフトウェアを用いてＸＲＤスペクトルのピーク０２１、１２１及び００２について全値半幅（half-width at full maximum value）（ＨＷＦＭ）を求める。メジアン結晶子サイズの算出は、
【数１】
2018513927.tif 000002
（式中、
τ（Å）は配列（結晶）領域の平均サイズであり、結晶粒径以下であってもよい。
Ｋは無次元形状因子であり、１に近い値を有する。形状因子は約０．８９の一般的な値を有するが、結晶子の実際の形状によって変わる。
λ（Å）は入射ビーム（Ｘ線）波長である。
β（ｒａｄ）は、機械線の広がりを取り除いた後に最大強度の半分の値において幅をとった線（ＦＷＨＭ）である。このパラメータは「Δ（２θ）」として表すこともできる。
θ（ｒａｄ）はブラッグ角（Bragg angle）である）として一般に知られるシェラーの式（Scherrer equation）を用いて行う。
【００４５】
沈殿プロセス中の温度及び電解質濃度に応じて、結晶子は凝集する傾向にあってもよい。このような場合、走査型電子顕微鏡法を使用して凝集体の粒径を求めることが望ましいと言える。通常では織布ウェブ又は不織布ウェブの非導電性に起因して、走査型電子顕微鏡測定を行う前にサンプルに金スパッタリングを施す。この目的で、例えば２０ｎｍの厚さを有するスパッタリングされた金（Ａｕ）層は、高品質の走査型電子顕微鏡の撮像を得るのに十分なものである。
【００４６】
詳細には、走査型電子顕微鏡法では、サンプルを平面基板上に固定し、通常、導電薄層、多くの場合、金及び／又はパラジウムのアマルガムで被覆する。その後、通常５ｋＶ〜５０ｋＶの集束電子ビームをサンプル上に平行線で走査する。電子がサンプルと相互作用すると、一連の副次的な影響、例えば画像に検出及び変換され得る後方散乱がもたらされる。その後、画像をデジタル化し、画像解析器にかけ、個々の粒子を特定し、それらの形態についての詳細な情報を記録する。このようにして、粒子のサイズ及び形状を正確に評価することができる。走査型電子顕微鏡検査は、粒子を計数する技法として使用されることが多い。走査型電子顕微鏡解析の主な利点は、粒径だけでなく粒子形状及び表面性状にも及ぶ極めて詳細な情報をもたらすことである。
【００４７】
走査型電子顕微鏡写真から平均結晶粒径を判断するために、単純な切り取り技法を使用することができる。この目的でランダムな直線を顕微鏡写真に引く。線と交わる結晶粒の境界の数を計数する。平均結晶粒径は交点の数を実際の線の長さで除算することによって求められる。平均結晶粒径は１／（交点の数／線の実際の長さ）に等しく、実際の線の長さは倍率で除算した測定長に等しい。
【００４８】
好ましい実施形態では、本発明の織布ウェブ又は不織布ウェブが、ｐ−ポリフェニレンスルフィドと、繊維の少なくとも一部の表面上に存在する硫酸バリウムとのみからなる繊維を含む不織布ウェブであり、ポリフェニレンスルフィドの平均繊維直径が約５μｍ〜約２０μｍであり、該不織布ウェブが約０．２ｍｍ〜２ｍｍの厚さを有する。
【００４９】
第２の態様では、本発明は、本発明による織布ウェブ又は不織布ウェブを製造する方法に関する。１つ以上の無機塩は、無機塩を堆積する任意の既知の方法によって堆積され得る。好ましくは、１つ以上の無機塩は２つ以上の溶液から沈殿によって堆積される。当業者が認識するように、本発明による織布ウェブ又は不織布ウェブは任意の方法によって製造することができ、本発明の第２の態様の方法に従って製造される製品に限定されるものではない。
【００５０】
本発明による織布ウェブ又は不織布ウェブを製造する方法は、
（ｉ）未加工の織布ウェブ又は不織布ウェブを準備する工程と、
なお、該織布ウェブ又は不織布ウェブは、第１の主要面及び第２の主要面を有し、またポリアリーレンスルフィド、ポリオレフィン、ポリアミドイミド、ポリスルホン、ポリエーテルスルホン、ポリエーテルケトン、ポリエーテルエーテルケトン又はそれらのコポリマーからなる群から選択される１つ以上のポリマーを含む繊維を含む、
（ｉｉ）織布ウェブ又は不織布ウェブの少なくとも一部を、バリウム、ストロンチウム、カルシウム、鉛の塩又はそれらの混合物の第１の溶液と接触させる工程と、
（ｉｉｉ）織布ウェブ又は不織布ウェブの少なくとも一部を、硫酸塩、硫酸若しくはそれらの混合物の第２の溶液と、又は三酸化硫黄を含む気体若しくは気体混合物と接触させる工程と、
（ｉｖ）第１の溶液と、第２の溶液又は気体若しくは気体混合物とを接触させることで、硫酸バリウム、硫酸ストロンチウム、硫酸カルシウム、硫酸鉛（ＩＩ）又はそれらの混合物からなる群から選択される１つ以上の無機塩を繊維の少なくとも一部の表面上に形成する工程と、
を含む。
【００５１】
本出願の方法では、いずれの順序で工程（ｉｉ）及び工程（ｉｉｉ）を行ってもよい。さらに、各工程の間に付加的な工程があってもよい。１つの付加的な工程は、織布ウェブ又は不織布ウェブを、工程（ｉｉ）と工程（ｉｉｉ）との間又は工程（ｉｉｉ）と工程（ｉｉ）との間に完全又は部分的に乾燥させることを含むものであってもよい。この場合、工程（ｉｖ）において溶液を接触させるとは、第１の溶液からの乾燥物質を第２の溶液と接触させること又はその逆を意味し得る。三酸化硫黄を含む気体又は気体混合物を工程（ｉｉｉ）で使用する場合、「溶液」という用語は、例えば工程（ｉｖ）においてこの気体又は気体混合物のことも指すことが理解されよう。
【００５２】
本発明による織布ウェブ又は不織布ウェブを製造する方法に使用される「未加工の織布ウェブ又は不織布ウェブ」は、好ましくは硫酸バリウム、硫酸ストロンチウム、硫酸カルシウム、硫酸鉛（ＩＩ）又はそれらの混合物からなる群から選択される１つ以上の無機塩を織布ウェブ又は不織布ウェブの繊維の表面上に含まない点でのみ本発明による織布ウェブ又は不織布ウェブと異なるものである。織布ウェブ又は不織布ウェブの任意の他の特質及び特徴、例えば本明細書に記載される、繊維に含まれるポリマー（複数の場合もある）の種類、平均繊維直径及び平均繊維長は、明示的に別段の記述がない限り、「未加工の織布ウェブ又は不織布ウェブ」にも適用可能であることが好ましい。
【００５３】
未加工の織布ウェブ又は不織布ウェブ及び本発明による織布ウェブ又は不織布ウェブは、当業者に既知のいずれのタイプの織布ウェブ又は不織布ウェブであってもよい。例としては、ニードルフェルト、カーディング（carded）、エアレイド、湿式、スパンレース、スパンボンド、電界紡糸若しくは溶融紡糸、例えばメルトスパン若しくはメルトブローン、又はそれらの組合せにより得られるウェブが挙げられる。
【００５４】
本発明の好ましい実施形態では、織布ウェブ又は不織布ウェブの第１の主要面の少なくとも一部を第１の溶液と接触させ、その後、織布ウェブ又は不織布ウェブの第２の主要面の少なくとも一部を第２の溶液、気体又は気体混合物と接触させる。
【００５５】
本発明の特に好ましい実施形態では、織布ウェブ又は不織布ウェブが、ウェブを第１の溶液及び第２の溶液又は気体若しくは気体混合物と同時に又は続けて接触させることで連続的に作製される。
【００５６】
連続的なものであろうと不連続なものであろうと、第１の溶液及び第２の溶液又は気体若しくは気体混合物を続けて接触させる場合には、２つの接触工程の間にウェブを乾燥させてもよく、又は先の乾燥工程を伴わずに第２の接触工程を行ってもよい。
【００５７】
織布ウェブ又は不織布ウェブの少なくとも一部を、バリウム、ストロンチウム、カルシウム、鉛の塩又はそれらの混合物の第１の溶液と接触させる工程、及び織布ウェブ又は不織布ウェブの少なくとも一部を、硫酸塩、硫酸若しくはそれらの混合物の第２の溶液、又は三酸化硫黄を含む気体若しくは気体混合物と接触させる工程はいずれの順序で行ってもよく、介在工程の有無にかかわらず行うことができることが理解されよう。
【００５８】
プロセスはロール・ツー・ロール方式で行われることが特に好ましい。ロール・ツー・ロールは、材料の２つの回転するロール間にフレキシブル基板を移送しながらフレキシブル基板の連続加工を伴う一群の製造法である。他の方法としてはシート・ツー・シート法、シート・オン・シャトル（sheet-on-shuttle）法及びロール・ツー・シート法が挙げられる。
【００５９】
本発明の別の好ましい実施形態では、織布ウェブ又は不織布ウェブの第１の主要面の少なくとも一部及び第２の主要面の少なくとも一部を第１の溶液と接触させ、その後、織布ウェブ又は不織布ウェブの第１の主要面の少なくとも一部及び第２の主要面の少なくとも一部を第２の溶液、気体又は気体混合物と接触させる。
【００６０】
第１の溶液は好ましくはバリウム、ストロンチウム、カルシウム、鉛の過塩素酸塩、塩素酸塩、塩化物塩、ヨウ化物塩若しくは臭化物塩、又はこれらの塩の混合物を含む。より好ましくは、第１の溶液はバリウム、ストロンチウム若しくはカルシウムの過塩素酸塩若しくは塩化物又はこれらの塩の混合物を含む。より更に好ましくは、第１の溶液はバリウム若しくはストロンチウムの過塩素酸塩若しくは塩化物又はこれらの塩の混合物を含む。更に好ましくは、第１の溶液はバリウム若しくはストロンチウムの過塩素酸塩又はこれらの塩の混合物を含む。最も好ましくは、第１の溶液はバリウムの過塩素酸塩を含む。
【００６１】
第２の溶液は好ましくは硫酸塩、硫酸又はそれらの混合物を含む。硫酸塩は、硫酸バリウム、硫酸ストロンチウム、硫酸カルシウム、硫酸鉛（ＩＩ）又はそれらの混合物の他に任意の硫酸塩及び硫酸水素塩を含む。具体例としては、硫酸アンモニウム、硫酸リチウム、硫酸ナトリウム、硫酸カリウム、硫酸ルビジウム、硫酸セシウム、硫酸マグネシウム、硫酸チタン、硫酸マンガン、硫酸鉄、硫酸コバルト、硫酸ニッケル、硫酸銅、硫酸亜鉛、硫酸イットリウム、硫酸ジルコニウム、硫酸ランタン、硫酸セリウム、硫酸アルミニウム、硫酸ガリウム、並びにそれらの対応する硫酸水素塩及び混合物が挙げられる。好ましい例は硫酸ナトリウム、硫酸カリウム及び硫酸である。
【００６２】
本明細書で使用される場合、「溶液」という用語は、分散液、例えばペーストも包含するものである。このような分散液では、塩が幾らか溶媒に一部溶解していればよい。分散液は２つ以上の相を含む材料である。相の少なくとも１つが微細相領域からなり、該微細相領域は任意にコロイドサイズ範囲をとって連続相に分散し得るものである。
【００６３】
本発明の更なる実施形態では、三酸化硫黄を含む気体又は気体混合物を、第２の溶液の代わりに又はそれに加えて使用してもよい。かかる気体混合物の例は、純粋な三酸化硫黄、又は空気中の三酸化硫黄若しくは窒素中の三酸化硫黄の混合物である。
【００６４】
第１及び第２の溶液のモル濃度は好ましくは約０．０００１Ｍ〜約１０Ｍの範囲内にある。第１の溶液のモル濃度は第２の溶液におけるモル濃度とは無関係に選ぶことができ、逆もまた同様である。より好ましくは、第１及び／又は第２の溶液のモル濃度は約０．００１Ｍ〜約５Ｍの範囲内にある。更に好ましくは、第１及び／又は第２の溶液のモル濃度は約０．０１Ｍ〜約２Ｍの範囲内にある。より更に好ましくは、第１及び／又は第２の溶液のモル濃度は約０．０５Ｍ〜約１Ｍの範囲をとる。最も好ましくは、第１及び／又は第２の溶液のモル濃度は約０．０５Ｍ〜約０．５Ｍの範囲をとる。
【００６５】
第１及び第２の溶液のモル濃度間の比率は好ましくは約５：１〜約１：５の範囲内、より好ましくは約３：１〜約１：３の範囲内、更に好ましくは約２：１〜約１：２の範囲内、より更に好ましくは約１．５：１〜約１：１．５の範囲内にある。最も好ましくは、第１及び第２の溶液のモル濃度間の比率は約１：１である。
【００６６】
織布ウェブ又は不織布ウェブは好ましくは第１及び／又は第２の溶液と約１秒〜約７５０時間の間、より好ましくは約１秒〜約７２時間の間、更に好ましくは約１秒〜約２０時間の間、より更に好ましくは約１秒〜約１時間の間、より更に好ましくは約１秒〜約３０分の間、最も好ましくは約１秒〜約１分の間接触する。第１及び第２の溶液と異なる時点で接触させる場合、又はウェブをその表面の異なる領域で第１の溶液及び第２の溶液と接触させる場合、接触時間は第１及び第２の溶液にて無関係に選ぶことができる。
【００６７】
本発明による織布ウェブ又は不織布ウェブを製造する方法の工程の少なくとも１つは、約０℃〜約１００℃、好ましくは約０℃〜約９０℃、より好ましくは約５℃〜約８０℃、更に好ましくは約７℃〜約７０℃、より更に好ましくは約８℃〜約６０℃、より更に好ましくは約８℃〜約５０℃、より更に好ましくは約８℃〜約４０℃、より更に好ましくは約１０℃〜約３５℃、最も好ましくは約１５℃〜約３０℃の範囲内の温度で行う。
【００６８】
本発明による織布ウェブ又は不織布ウェブを製造する方法における工程の１つ以上は、１０ｋＰａ〜２０ＭＰａの範囲の圧力で行うことができる。その上、圧力は各工程にて無関係に選ぶことができ、織布ウェブ又は不織布ウェブの表面の種々の部分で異なっていてもよい。好ましくは、圧力は５０ｋＰａ〜１０ＭＰａの範囲、より好ましくは１００ｋＰａ〜５ＭＰａの範囲、更に好ましくは１００ｋＰａ〜１ＭＰａの範囲をとることができる。
【００６９】
本出願の好ましい実施形態では、本発明による織布ウェブ又は不織布ウェブを製造する方法に採用される第１又は第２の溶液が水溶液であってもよい。第１及び第２の溶液は水溶液であることがより好ましい。
【００７０】
本出願の別の好ましい実施形態では、第１及び／又は第２の溶液が、１つ以上の有機溶媒を含有する溶液であってもよい。有機溶媒は当業者に既知のいずれの有機溶媒であってもよい。好ましくは、有機溶媒は、織布ウェブ又は不織布ウェブが不溶性又はほんの僅かに可溶性の有機溶媒から選ばれる。有機溶媒は水溶液と相溶性又は非相溶性であってもよい。水溶液と相溶性の有機溶媒としては、メタノール、エタノール、プロパノール、イソプロパノール、エチレングリコール、ジエチレングリコール、トリエチレングリコール、プロピレングリコール、グリセロール、ジメチルホルムアミド、ジメチルスルホキシド、１，４−ジオキセン、テトラヒドロフラン、アセトニトリル、酢酸、ブタノン及びアセトンが挙げられる。有機溶媒の他の例は、１−ブタノール、２−ブタノール、クロロホルム、ジクロロメタン、トリクロロエタン、ヘキサン、シクロヘキサン、ヘプタン、オクタン、デカン、酢酸エチル、ジエチルエーテル、メチルｔ−ブチルエーテル（ＭＴＢＥ）、石油エーテル、トルエン及びキシレンである。
【００７１】
本発明の別の実施形態では、例えば１つ以上の無機塩の溶解度を低下させるために、１つ以上の無機塩の第１の溶媒溶液を織布ウェブ又は不織布ウェブの少なくとも一部に施し、続いて第１の溶媒と異なる溶媒を添加することによって、１つ以上の無機塩の沈殿を行うことができる。
【００７２】
本発明による織布ウェブ又は不織布ウェブは、アルカリ水電解における隔膜又は膜として使用することができる。本発明の隔膜又は膜は、ゼロギャップタイプ又は非ゼロギャップタイプを含み得るアルカリ水電解槽のタイプにかかわらず、また動作圧力、厚さ及び容量にかかわらず、アルカリ水電解槽における設置に好適なものである。例えば、これらのアルカリ水電解槽は大気圧で動作するものであってもよく、又は加圧されてもよい、すなわち、大気圧を上回る圧力で動作し得る。さらに、これらのアルカリ水電解槽は例えば単極式又は双極式であってもよい。
【００７３】
本出願における「隔膜（diaphragm）」という用語は、非イオン選択性材料のみからなる物品を指す。対照的に、本出願で使用される「膜（membrane）」という用語は、イオン選択性材料のみからなる物品を指す。「イオン選択性」という用語は、少なくとも１種のイオンに対して透過率を増大又は減少させる特性を指す。本発明による織布ウェブ又は不織布ウェブはいずれも隔膜又は膜のどちらかとして使用することができる。隔膜及び膜の両方を包含する一般用語であるセパレータも使用される。
【００７４】
さらに、本発明は本発明による織布ウェブ又は不織布ウェブを備える電解セルに関する。
【００７５】
更なる態様では、本発明は、本発明による織布ウェブ又は不織布ウェブを使用する、アルカリ水電解を行う方法に関する。好ましくは、本発明による織布ウェブ又は不織布ウェブはアルカリ水電解を行う方法において隔膜又は膜として使用される。より好ましくは、本発明による織布ウェブ又は不織布ウェブは、アルカリ水電解を行う方法のゼロギャップ構成における隔膜又は膜として使用される。このような構成では、好ましくは電極の１つ又は２つが隔膜又は膜と直接接触する。
【００７６】
液体の水の代わりに水蒸気を電解することは、電気エネルギーの要求量を減少させる。その上、アルカリ水電解の温度を上昇させると抵抗損が小さくなる。それ故、アルカリ水電解は高温、好ましくは８５℃〜１８０℃、より好ましくは９０℃〜１６０℃の範囲の温度で行うことが好ましい。
【００７７】
さらに、本発明による織布ウェブ又は不織布ウェブは、塩素アルカリ電解セルにおいても隔膜又は膜として使用することができる。これらのセルでは、概してＮａＣｌ溶液を電解質として使用し、隔膜又は膜の１つの役割は反応生成物である苛性ソーダ（ＮａＯＨ）、水素及び塩素の反応を防止することである。塩素アルカリ電解セルにおける隔膜又は膜として使用するために、膜を改良して水酸化物イオン及び／又は塩化物イオンの通過を阻止し得ることが好ましい。例えば、膜は、塩化物アニオン又は水酸化物アニオンを含有する塩を沈殿又は共沈させることによって改良され得る。
【００７８】
本発明の好ましい実施形態では、硫酸バリウム（ＢａＳＯ４）結晶をポリフェニレンスルフィドマトリックス中に沈殿させてマトリックスの孔寸法を小さくする結果、セパレータの気密特性を改善することによって、ポリマー系ニードルフェルト、好ましくはポリフェニレンスルフィド（ＰＰＳ）を、最大１２０ｂａｒ、好ましくは１ｂａｒ〜８０ｂａｒの高い圧力でアルカリ水電解槽におけるセパレータとして使用するように改良する。硫酸バリウムの沈殿プロセスは流体相から開始し得る。この好ましい実施形態では、硫酸（Ｈ２ＳＯ４）及び過塩素酸バリウム（Ｂａ（ＣｌＯ４）２）の２つの電解質を使用して結晶を生成する。沈殿プロセスは下記式に従うものである。
Ｈ２ＳＯ４＋Ｂａ（ＣｌＯ４）２→ＢａＳＯ４↓＋２ＨＣｌＯ４
【００７９】
高度な複合セパレータを作製するために、ポリフェニレンスルフィド（ＰＰＳ）フェルトを沈殿セルの２つの区画間に固定する。１つの区画には硫酸（Ｈ２ＳＯ４）を充填すると同時に第２の区画には過塩素酸バリウム（Ｂａ（ＣｌＯ４）２）を充填する。両液体ともフェルト内に侵入する。２つの液体が接触するフェルトの多孔質構造内部又はその表面上の層では、硫酸バリウム（ＢａＳＯ４）結晶の形成が開始する。繊維マトリックス構造内部の沈殿のＳＥＭ画像を図１に示す。
【００８０】
アルカリ水電解におけるガスセパレータに要求される２つの相反する条件（高いイオン伝導率及び低いガス透過率）は、２２℃で０．１Ｍの濃度をそれぞれ有する硫酸（Ｈ２ＳＯ４）と過塩素酸バリウム（Ｂａ（ＣｌＯ４）２）とを混合する場合に最適に満たされる。沈殿プロセスに影響を及ぼしていると考えられる別のパラメータは好ましくは０．５時間〜７２時間の沈殿時間である。沈殿プロセス後に、製造したセパレータを蒸留水で洗い流し、アルカリ水電解槽におけるその適用前の輸送を助けると考えられる場合には任意に乾燥してもよい。
【００８１】
本発明者らは、硫酸バリウムが繊維の表面上に存在するポリフェニレンスルフィドを含む本発明による織布ウェブ又は不織布ウェブのイオン伝導率が、アスベスト隔膜に関するものよりも約２０％高いことを見出した。酸素気密性は純ポリフェニレンスルフィド隔膜に関するものよりも約９０％高く、アスベスト隔膜に関するものよりも約１５％低い。加えて、硫酸バリウムが繊維の表面上に存在するポリフェニレンスルフィドを含む本発明による織布ウェブ又は不織布ウェブの測定した水素気密性があまりに良好であるため、アルカリ水電解セルの酸素側の水素濃度は検出限界未満、すなわち０．０１％未満である。ポリフェニレンスルフィドフェルト中へのＢａＳＯ４の沈殿が、セパレータを通るガスクロスオーバーを低減させて、高純度の生成ガスである水素及び酸素を可能にすることが示された。これらの特性により、気密性に関してはアスベストにより近く、イオン伝導率に関してはアスベストを上回る本発明による織布ウェブ又は不織布ウェブを含むセパレータがもたらされる。
【００８２】
理論に束縛されることを望むものではないが、膜を通るイオン輸送は、Ｈ＋及びＯＨ−イオンの飽和濃度より低いＢａ２＋、ＳＯ４２−及びＨＳＯ４−イオンの飽和濃度によって制御されることが考えられる。それ故、Ｂａ２＋及びＳＯ４２−は強く相互作用するのに対し、Ｈ＋及びＯＨ−は相互作用せず、妨げられることなく膜を通過することができる。
【００８３】
本発明者らは驚くべきことに、水酸化カリウム溶液中における、ＢａＳＯ４が沈殿したポリフェニレンスルフィドの浸漬が、膜の伝導率に大きな影響を与え、この影響が浸漬期間に伴って増大することを見出した。浸漬期間の影響は、アスベスト隔膜及びＢａＳＯ４が沈殿したポリフェニレンスルフィド膜に対するよりも純ポリフェニレンスルフィド隔膜に対してあまり顕著でない。水酸化カリウム溶液又は水酸化ナトリウム溶液へのより長い曝露は、ＢａＳＯ４が沈殿したポリフェニレンスルフィドのサンプルの浸透特性にそれほど影響を及ぼさない。
【００８４】
金属円筒上に曲げ加工を行う膜の重量が減少したことが見出された。５０ｍｍの円筒上に曲げ加工した後、酸素透過が約１２％増大したのに対し、（より大きなゴムバンド圧に対応する）より大きな円筒上への曲げ加工は、ＢａＳＯ４を伴うポリフェニレンスルフィドの曲げ加工していないサンプルと比較して約３０％の酸素透過の増大をもたらした。
【００８５】
本発明による織布ウェブ又は不織布ウェブを電解槽における膜として使用する場合、それらは好ましくは、沈殿プロセス中にＢａ（ＣｌＯ４）２溶液に曝された側面（参照用ＰＰＳマトリックス３０６Ｐ４１  ５／５（面積比重量（area weight）５５０ｇ／ｍ２、２ｍｍ厚、Heimbach Filtrationにより供給）の場合にはより滑らかな側面）がカソード（水素生成部位）に対向し、沈殿プロセス中にＨ２ＳＯ４溶液に曝された側面（ＰＰＳマトリックス３０６Ｐ４１  ５／５の場合にはより粗い側面）がアノード（酸素生成部位）に対向するように電解セル内に設置される。
【００８６】
本発明の好ましい実施形態では、織布ウェブ又は不織布ウェブを製造する方法が、
（ｉ）未加工の織布ウェブ又は不織布ウェブを準備する工程と、
なお、該織布ウェブ又は不織布ウェブは、第１の主要面及び第２の主要面を有し、またｐ−ポリフェニレンスルフィドのみからなる繊維を含む、
（ｉｉ）織布ウェブ又は不織布ウェブの一部を、１５℃〜３０℃で０．０２Ｍ〜０．５Ｍの濃度の過塩素酸バリウム又は塩化バリウムの第１の溶液と接触させる工程と、
（ｉｉｉ）織布ウェブ又は不織布ウェブを、１５℃〜３０℃で０．０２Ｍ〜０．５Ｍの濃度の硫酸ナトリウム又は硫酸の第２の溶液と接触させる工程と、
（ｉｖ）第１の溶液と、第２の溶液又は気体若しくは気体混合物とを接触させることで、ＢａＳＯ４の結晶を繊維の一部の表面上に形成する工程と、
を含む。
【００８７】
最適な結果、すなわち、最低の酸素透過率と併せた最高のイオン伝導率は、０．１Ｍの沈殿剤濃度及び２２℃の沈殿温度により実現する。
【００８８】
より詳細には、下記項目１〜４２によって本発明を説明することができる：
１．ポリアリーレンスルフィド、ポリオレフィン、ポリアミドイミド、ポリスルホン、ポリエーテルスルホン、ポリエーテルケトン、ポリエーテルエーテルケトン又はそれらのコポリマーからなる群から選択される１つ以上のポリマーを含む繊維と、
硫酸バリウム、硫酸ストロンチウム、硫酸カルシウム、硫酸鉛（ＩＩ）又はそれらの混合物からなる群から選択される１つ以上の無機塩と、
を含み、
１つ以上の無機塩が繊維の少なくとも一部の表面上に存在する、織布ウェブ又は不織布ウェブ。
２．１つ以上の無機塩が沈殿により繊維の少なくとも一部の表面上に施される、項目１に記載の織布ウェブ又は不織布ウェブ。
３．ポリマーがポリアリーレンスルフィド、特にポリフェニレンスルフィドを含むか又はそれのみからなる、項目１又は２に記載の織布ウェブ又は不織布ウェブ。
４．ポリマーがポリオレフィン、特にポリプロピレンを含むか又はそれのみからなる、項目１又は２に記載の織布ウェブ又は不織布ウェブ。
５．平均繊維直径が約０．０１μｍ〜約２０μｍであり、及び／又は平均繊維長が約０．０１μｍ〜約５００μｍである、上記項目のいずれか一項に記載の織布ウェブ又は不織布ウェブ。
６．約２０μｍ〜約１０ｍｍの厚さを有する、上記項目のいずれか一項に記載の織布ウェブ又は不織布ウェブ。
７．約１００ｇ／ｃｍ２〜約６００ｇ／ｃｍ２の密度を有する、上記項目のいずれか一項に記載の織布ウェブ又は不織布ウェブ。
８．織布ウェブ又は不織布ウェブの総重量に対して約０．０１ｗｔ−％〜約７０ｗｔ−％の量で１つ以上の無機塩を含む、上記項目のいずれか一項に記載の織布ウェブ又は不織布ウェブ。
９．１つ以上の無機塩が硫酸バリウムを含むか又はそれのみからなる、上記項目のいずれか一項に記載の織布ウェブ又は不織布ウェブ。
１０．硫酸バリウムが、約０．０１μｍ〜約５０μｍのサイズのメジアン粒径（ｄ５０）を有する結晶子を含むか又はそれのみからなる、項目９に記載の織布ウェブ又は不織布ウェブ。
１１．項目１〜１０のいずれか一項に記載の織布ウェブ又は不織布ウェブを製造する方法であって、
（ｉ）未加工の織布ウェブ又は不織布ウェブを準備する工程と、
なお、織布ウェブ又は不織布ウェブは、第１の主要面及び第２の主要面を有し、またポリアリーレンスルフィド、ポリオレフィン、ポリアミドイミド、ポリスルホン、ポリエーテルスルホン、ポリエーテルケトン、ポリエーテルエーテルケトン又はそれらのコポリマーからなる群から選択される１つ以上のポリマーを含む繊維を含む、
（ｉｉ）織布ウェブ又は不織布ウェブの少なくとも一部を、バリウム、ストロンチウム、カルシウム、鉛の塩又はそれらの混合物の第１の溶液と接触させる工程と、
（ｉｉｉ）織布ウェブ又は不織布ウェブの少なくとも一部を、硫酸塩、硫酸若しくはそれらの混合物の第２の溶液と、又は三酸化硫黄を含む気体若しくは気体混合物と接触させる工程と、
（ｉｖ）第１の溶液と、第２の溶液又は気体若しくは気体混合物とを接触させることで、硫酸バリウム、硫酸ストロンチウム、硫酸カルシウム、硫酸鉛（ＩＩ）又はそれらの混合物からなる群から選択される１つ以上の無機塩を繊維の少なくとも一部の表面上に形成する工程と、
を含む、方法。
１２．（ｉ）未加工の織布ウェブ又は不織布ウェブを準備する工程と、
（ｉｉ）織布ウェブ又は不織布ウェブの第１の主要面の少なくとも一部を第１の溶液と接触させる工程と、
（ｉｉｉ）織布ウェブ又は不織布ウェブの第２の主要面の少なくとも一部を、その第２の溶液と、又は三酸化硫黄を含む気体若しくは気体混合物と接触させる工程と、
（ｉｖ）第１の溶液と、第２の溶液又は気体若しくは気体混合物とを接触させる工程と、
を含む、項目１１に記載の織布ウェブ又は不織布ウェブを製造する方法。
１３．（ｉ）未加工の織布ウェブ又は不織布ウェブを準備する工程と、
（ｉｉ）織布ウェブ又は不織布ウェブの第１の主要面の少なくとも一部及び第２の主要面の少なくとも一部を、第１の溶液と接触させる工程と、
（ｉｉｉ）織布ウェブ又は不織布ウェブの第１の主要面の少なくとも一部及び第２の主要面の少なくとも一部を、第２の溶液と、又は三酸化硫黄を含む気体若しくは気体混合物と接触させる工程と、
（ｉｖ）第１の溶液と、第２の溶液又は気体若しくは気体混合物とを接触させる工程と、
を含む、項目１１に記載の織布ウェブ又は不織布ウェブを製造する方法。
１４．第１の溶液が、バリウム、ストロンチウム、カルシウム、鉛の過塩素酸塩、塩素酸塩、塩化物塩、ヨウ化物塩若しくは臭化物塩、又はこれらの塩の混合物を含む、項目１１〜１３のいずれか一項に記載の方法。
１５．第１の溶液が、バリウム若しくはストロンチウムの過塩素酸塩、塩素酸塩若しくは塩化物塩、又はこれらの塩の混合物を含む、項目１１〜１３のいずれか一項に記載の方法。
１６．第１の溶液が、バリウムの過塩素酸塩若しくは塩化物塩又はこれらの塩の混合物を含む、項目１５に記載の方法。
１７．第１の溶液がバリウムの塩化物塩を含む、項目１６に記載の方法。
１８．第２の溶液が硫酸塩、硫酸又はそれらの混合物を含む、項目１１〜１７のいずれか一項に記載の方法。
１９．第２の溶液が硫酸塩を含む、項目１８に記載の方法。
２０．第２の溶液がナトリウム又はカリウムの硫酸塩を含む、項目１９に記載の方法。
２１．第２の溶液が硫酸ナトリウムを含む、項目１９に記載の方法。
２２．第１の溶液と第２の溶液とのモル濃度の比率が約５：１〜約１：５の範囲内にある、項目１１〜２１のいずれか一項に記載の方法。
２３．第１の溶液及び第２の溶液のモル濃度が約０．０００１Ｍ〜約１０Ｍの範囲内にある、項目１１〜２２のいずれか一項に記載の方法。
２４．織布ウェブ又は不織布ウェブを第１の溶液及び第２の溶液又は気体若しくは気体混合物と約１秒〜約７５０時間の間接触させる、項目１１〜２３のいずれか一項に記載の方法。
２５．織布ウェブ又は不織布ウェブを第１の溶液及び第２の溶液又は気体若しくは気体混合物と約１秒〜約１時間の間接触させる、項目２４に記載の方法。
２６．織布ウェブ又は不織布ウェブを第１の溶液及び第２の溶液又は気体若しくは気体混合物と約１秒〜約１０分の間接触させる、項目２４に記載の方法。
２７．約０℃〜約２００℃の範囲内の温度で工程を１つ以上行う、項目１１〜２６のいずれか一項に記載の方法。
２８．約１０ｋＰａ〜約２０ＭＰａの圧力で工程を１つ以上行う、項目１１〜２７のいずれか一項に記載の方法。
２９．第１の溶液及び第２の溶液の少なくとも一方又は両方が水溶液である、項目１１〜２８のいずれか一項に記載の方法。
３０．第１の溶液及び第２の溶液の少なくとも一方又は両方が１つ以上の有機溶媒を含有する溶液である、項目１１〜２９のいずれか一項に記載の方法。
３１．工程ｉｉ）及び工程ｉｉｉ）を同時に行う、項目１１〜３０のいずれか一項に記載の方法。
３２．工程ｉｉ）及び工程ｉｉｉ）を順次行う、項目１１〜３０のいずれか一項に記載の方法。
３３．工程ｉｉ）を工程ｉｉｉ）の前に行う、項目３２に記載の方法。
３４．工程ｉｉｉ）を工程ｉｉ）の前に行う、項目３２に記載の方法。
３５．織布ウェブ又は不織布ウェブを工程ｉｉ）と工程ｉｉｉ）との間に乾燥させる、項目３２〜３４のいずれか一項に記載の方法。
３６．第１の溶液がバリウムの過塩素酸塩若しくは塩化物塩又はこれらの塩の混合物を含み、第２の溶液が硫酸塩、硫酸又はそれらの混合物を含む、項目１１〜３５のいずれか一項に記載の方法。
３７．第１の溶液が塩化バリウムを含み、第２の溶液が硫酸ナトリウムを含む、項目１１〜３５のいずれか一項に記載の方法。
３８．第１の溶液が塩化バリウムを含み、第２の溶液が硫酸ナトリウムを含み、織布ウェブ又は不織布ウェブが、ポリアリーレンスルフィド及びポリオレフィンからなる群から選択される１つ以上のポリマーを含む繊維を含む、項目１１〜３５のいずれか一項に記載の方法。
３９．第１の溶液が塩化バリウムを含み、第２の溶液が硫酸ナトリウムを含み、織布ウェブ又は不織布ウェブが、ポリフェニレンスルフィド及びポリプロピレンからなる群から選択される１つ以上のポリマーを含む繊維を含む、項目１１〜３５のいずれか一項に記載の方法。
４０．アルカリ水電解における隔膜又は膜としての、項目１〜１０のいずれか一項に記載の織布ウェブ又は不織布ウェブの使用。
４１．項目１〜１０のいずれか一項に記載の織布ウェブ又は不織布ウェブを備える、電解セル。
４２．項目１〜１０のいずれか一項に記載の織布ウェブ又は不織布ウェブを使用する、アルカリ水電解を行う方法。
【００８９】
本発明の範囲を逸脱しない限り、本発明の様々な修飾形態及び変更形態が当業者には明らかであろう。本発明は特定の好ましい実施形態に関して説明しているが、特許請求の範囲に記載される発明がかかる特定の実施形態に過度に限定されるべきではないことを理解されたい。実際、記載される発明を実施するための形態の様々な修飾形態は、関連分野における当業者に明らかであり、本発明に包含されることが意図されるものである。
【００９０】
以下の実施例は本発明の単なる例示に過ぎず、添付の特許請求の範囲により規定される本発明の範囲を限定するように解釈されるべきものではない。
【実施例】
【００９１】
材料
本研究で使用されるポリフェニレンスルフィド（ＰＰＳ）ニードルフェルトは２ｍｍの厚さを有し、Heimbach GmbHにより供給されたものとする。ポリフェニレンスルフィド（ＰＰＳ）タイプは、面積比重量５５０ｇ／ｍ２及び２００Ｐａで空気透過率１６０ｌ／ｄｍ２／ｍｉｎを有する３０６Ｐ４１  ５／５とした。４ｍｍ厚のアスベスト膜サンプルをアルカリ電解槽用の一般的な隔膜とした（クリソタイル、Ｍｇ３Ｓｉ２Ｏ５（ＯＨ）４）。
【００９２】
０．５ｍｍの厚さを有するＺｉｒｆｏｎ  Ｐｅｒｌ（商標）（AGFA）も比較目的で使用した。過塩素酸バリウム無水物及び硫酸（９５％〜９７％）をAlfa Aesar及びJ.T. Bakerからそれぞれ購入し、更なる精製を行うことなく使用した。過塩素酸バリウム及び硫酸（９５％〜９７％）の溶液は、それらの対応する量を脱イオン水に溶解することによって調製した。
【００９３】
本研究では電解質に、高圧ゼロギャップアルカリ水電解槽に使用される一般的な電解質に相当する２５ｗｔ．％の水酸化カリウム、及び食塩電解に使用される一般的な電解質に相当する３５ｗｔ．％の水酸化ナトリウムを使用した。
【００９４】
沈殿方法
基礎となる膜材料中へのＢａＳＯ４の沈殿（ラボスケール）
ラボスケールの沈殿膜（直径２０ｍｍ、厚さ２ｍｍ）の製造に使用されるセルは２つの区画からなる（図２）。ポリフェニレンスルフィドの基礎となる膜材料１を区画間に固定した。０．１Ｍの過塩素酸バリウム溶液２及び０．１Ｍの硫酸溶液３を各区画内に同時に注入した。これらの溶液を、膜を介して３日間室温で相互作用させることによって沈殿が基礎となる膜材料本体において起こった。
【００９５】
１つのラボスケールのポリフェニレンスルフィド膜サンプルの重量を沈殿前後に測定した。沈殿前の重量は０．１８３ｇであったのに対し、図２に示されるようなセルにおける沈殿後、ラボスケールのポリフェニレンスルフィド膜サンプル重量が０．２１３ｇに増大した。
【００９６】
基礎となる膜材料中へのＢａＳＯ４の沈殿（プロトタイプスケール）
プロトタイプ電解槽において工業条件で膜を試験するために、より大きな沈殿セルを設計し、そこには直径３００ｍｍ及び２ｍｍ厚のポリフェニレンスルフィドマトリックス４を設置し、同様の沈殿剤２及び３により沈殿プロセスにかけた。沈殿前のプロトタイプサイズのポリフェニレンスルフィド膜サンプルの重量は３９．０３６ｇであった。図３に示されるようなセルにおける沈殿後、ポリフェニレンスルフィド膜サンプル重量が４３．５９０ｇに増大した。
【００９７】
膜の調整
膜は全て測定前に図４に示されるような機器を用いて２５ｗｔ．％の水酸化カリウム電解質に浸した。電解質６を、セラミックフリット８上に設けた膜７上に注ぎ入れ、真空ポンプ９を用いて膜本体に強制的に通した。
【００９８】
特性化方法
概略
セパレータ材料の作製に加えて、イオン伝導率及び気密性の決定に関する方法体系が本発明者らにより開発され、Electrochimica Acta 2014, 127, pages 153 to 158に掲載されている。これらの２つのパラメータの最適化は、実のところ相反する要件であり、電解プロセス効率の改善をもたらし得るものである。それ故、室温で動作する非ゼロギャップ及びゼロギャップの両方の大気圧ラボスケール構成を室内に（in house）図５及び図６それぞれに示されるように構築した。
【００９９】
非ゼロギャップセル（図５）は２５ｗｔ．％の水酸化カリウム６で充填される２コンパートメント四電極セルである。アノード１５及びカソード１４として作用する２つのＮｉディスクは、区画間に設置したセパレータ７から離して置く。図７に詳細に図示した２つの鉛／フッ化鉛電極（２５℃でＮＨＥに対して−０．３１７Ｖ）を、センス電極１０及び参照電極１１として使用する。１６及び１７と符号をつけた開口はそれぞれ酸素排気口及び水素排気口として作用する。
【０１００】
ゼロギャップセル（図６）は、セパレータ７がアノード１８及びカソード１９として作用する２つのＮｉメッシュ間に挟まれている点で非ゼロギャップセルと異なる。このセルでは、センス電極１０及び参照電極１１が電線の外側に設けられ、それらの浸漬深さが、測定される抵抗に影響を及ぼし得ない。カソードの電気接続部２０は、膜７の左側に位置するアノードのものに対して対称をなす。２１及び２３と符号をつけた開口はゼロギャップセルにおいてそれぞれ酸素排気口及び水素排気口として作用する。
【０１０１】
非ゼロギャップセル（５）は、四重極質量分析計（ＱＭＳ）と連結した場合、電解中にアノード区画に発生し、セパレータを越えてカソード区画内の生成する水素の純度を低減させる酸素のモニタリングも可能にする。ＱＭＳ検出キャピラリーをＰＶＣホルダー１２に設ける。
【０１０２】
抵抗測定
ゼロギャップ構成及び非ゼロギャップ構成を両方とも抵抗測定に使用した。抵抗測定は、Gamryのポテンショスタットによる定電流モードの電気化学インピーダンス分光法（ＥＩＳ）を用いて実施した。膜タイプ（ポリフェニレンスルフィド、ＢａＳＯ４を伴うポリフェニレンスルフィド、アスベスト及びＺｉｒｆｏｎ  Ｐｅｒｌ（商標））毎に少なくとも３回の測定を行った。膜を用いない測定は、膜を設置しない際のゼロギャップ構成における短絡を回避するために、非ゼロギャップ構成でのみ行った。周波数を１ｋＨｚから１００ｍＨｚまで掃引するとともに、印加する直流密度は１６０ｍＡ／ｃｍ２及び２００ｍＡ／ｃｍ２とし（測定中に電解状態をもたらす）、交流の振幅は１０ｍＡ／ｃｍ２とした。両者の電流密度（１６０ｍＡ／ｃｍ２及び２００ｍＡ／ｃｍ２）は工業用アルカリ水電解槽において印加される電流密度と略同等のものである。
【０１０３】
非ゼロギャップ構成では、接点はあるものの電流の流れを妨げないために、溶液中への参照電極及びセンス電極の浸漬深さはわずか約２ｍｍとした。セルには２５ｗｔ．％の水酸化カリウム溶液を完全に充填した。
【０１０４】
非ゼロギャップ構成では、セルに膜を実装する場合、膜を実装しないセンス電極と参照電極との間の距離と比較して、膜の厚さのためにアノードとカソードとの間の距離を長くした。それ故この場合、電極同士がより近くなり、膜厚が相殺される（図８）。非ゼロギャップセル（図５）は、セルに膜を実装しない（図８）２５ｗｔ．％の水酸化カリウム溶液の伝導率の測定にも使用した。ゼロギャップセル構成（図６）では、その設計に起因して、センス電極１０及び参照電極１１が電線の外側に設けられ、それらの浸漬深さが、測定される抵抗に影響を及ぼさなかった。
【０１０５】
酸素透過測定
或る一定量の発生した酸素がアノード側からカソード側へと膜を通って流れる。非ゼロギャップセル構成（図５）は、電解中にアノード区画に発生し、セパレータを越えてカソード区画内の生成する水素の純度を低減させる酸素のモニタリングを可能にする。
【０１０６】
種々のセパレータに関する酸素クロスオーバーのｉｎ  ｓｉｔｕ測定は、所望の電解レジーム（regime）をもたらすクロノポテンショメトリー法を四重極質量分析計と併せることによって行った。四重極質量分析計（ＱＭＳ）キャピラリーをＰＶＣキャピラリー１２に最大１ｃｍ挿入し、酸素クロスオーバーを検出するようにカソード区画に固定した。センス電極及び参照電極の浸漬深さは酸素透過測定に影響しなかった。
【０１０７】
所望の電解状態を得るとともに、膜を通る酸素クロスオーバーを四重極質量分析によって測定するために、Gamryのポテンショスタットと併せたクロノポテンショメトリー法を使用して、一定電流を印加した。ガス透過測定は１６０ｍＡ／ｃｍ２の電流密度で実施した。２００ｍＡ／ｃｍ２のより高い電流では、水酸化カリウム溶液がＰＶＣキャピラリー内で上昇し、四重極質量分析計キャピラリーを損傷させる傾向にあった。キャピラリーの損傷を回避するとともに測定精度を維持するために、透過測定は全て１６０ｍＡ／ｃｍ２の電流密度で行った。
【０１０８】
非ゼロギャップセルにおける酸素透過測定中、参照電極及びセンス電極を、セルの底面から約５ｍｍ以内まで浸漬させ、セル容積の７０％を２５ｗｔ．％の水酸化カリウム溶液で充填した。セルを電解質で７０％を超えて充填させた幾つかの試行実験を行ったところ、四重極質量分析計キャピラリーを設けたＰＶＣキャピラリー内に電解質の泡が広がることにより、四重極質量分析計キャピラリーが損傷するおそれがあった。工業条件との確実な類似性が存在し、なお、懸濁液−気体（セパレータにおける電解質と気泡との混合物）の密度はセパレータの下部でより大きく、上方向に減少することが期待される。再現性を確実にするために各酸素透過測定は少なくとも２回実施した。
【０１０９】
理論に束縛されることを望むものではないが、ゼロギャップセル、より正確には大気圧で動作するゼロギャップセル（図６）が酸素透過率の決定に適さない１つの理由は、大気圧におけるゼロギャップ構成において発生した気泡が著しく大きいことから、電解質に溶解した分子酸素しかセパレータ７を越えることができないためであると考えられる。しかしながら、セパレータを越える分子酸素はＮｉメッシュカソード１９において容易に減少する、すなわち、Ｏ２は、セル開口２２に取り付けたＰＶＣホルダー１２に設けられるＱＭＳ検出キャピラリーに達する前に還元されてＯＨ−へと戻る。非ゼロギャップセル（図５）では、そのＰＶＣホルダー１２に設けられるＱＭＳ検出キャピラリーがセパレータ７とカソード１４との間に位置する。したがって、分子酸素はＮｉディスクカソードで還元される前にＱＭＳ検出キャピラリーに達する。これらの検討は、Electrochimica Acta 2014, 127, pages 153 to 158に詳細に提示されている。
【０１１０】
水素透過測定
アノード及びカソード並びにセンス電極及び参照電極を交換した以外は酸素透過測定に使用したものと同じ非ゼロギャップ電気化学セル（図５）を用いて、カソード区画で発生する水素の、酸素が生成するアノード区画へのクロスオーバーをモニタリングした。
【０１１１】
化学安定性
沈殿膜の化学安定性を求めるために、沈殿膜を２５ｗｔ．％の水酸化カリウム及び３５ｗｔ．％の水酸化ナトリウムに３ヶ月間浸漬させた後に、抵抗測定及び酸素透過測定を繰り返した。水酸化カリウム溶液のこの濃度は、アルカリ水電解で使用される水酸化カリウム溶液と略同等のものである。水酸化ナトリウム溶液の上記の濃度は、膜を備える食塩電解構成における水酸化ナトリウム濃度と略同等のものである。
【０１１２】
機械的安定性
膜の機械的安定性は、膜を５０ｍｍ及び１００ｍｍ直径の円筒ディスク上に曲げ加工する前後に秤量することによって評価した（図９）。曲げ加工後、抵抗及び酸素透過を先の段落に記載したように測定した。
【０１１３】
沈殿剤濃度及び沈殿温度による、沈殿膜のイオン伝導率及び酸素透過に対する影響
沈殿剤濃度及び沈殿温度を変えることによって、ラボスケールの沈殿膜（直径２０ｍｍ、厚さ２ｍｍ）を作製するのに図２に示されるセルを使用した。３つの異なるＨ２ＳＯ４及びＢａ（ＣｌＯ４）２沈殿剤濃度は０．０１Ｍ、０．１Ｍ及び０．５Ｍとした。沈殿プロセスは、同じ濃度のＨ２ＳＯ４及びＢａ（ＣｌＯ４）２沈殿剤溶液を同時に注入することによって行った。これらの３つの選んだ濃度を用いた沈殿を８℃、２２℃及び４０℃で実施して、沈殿が形成する温度による、得られるセパレータの物理化学特性に対する影響を評価した。
【０１１４】
イオン伝導率（測定したイオン抵抗により得られる）及び酸素透過率は、先の段落で説明したようにゼロギャップセル構成（図６）及び非ゼロギャップセル構成（図５）をそれぞれ用いて求めた。これらの測定に使用される溶液も２５ｗｔ．％の水酸化カリウムとした。
【０１１５】
膜は全て、これらの測定前に２５ｗｔ．％のＫＯＨ電解質６に浸すことによって予め調整しておいた。電解質を、セラミックフリット８上に設けた膜７上に注ぎ入れ、真空ポンプ９により膜本体に強制的に通した。
【０１１６】
セパレータのイオン抵抗はおよそ３週間の浸漬後に測定したが、本発明者らのこれまでの作業の結果から、浸漬期間は抵抗には影響を及ぼすものの、酸素透過率には影響を及ぼさないことが示されたことから、酸素透過率測定に関しては浸漬期間を厳密にモニタリングしなかった。
【０１１７】
ＸＲＤ測定は、ＰＰＳマトリックスを除く３つのモル濃度の沈殿剤溶液を混合することによってＢａＳＯ４粉末について行った。これらの溶液の温度は、沈殿前に８℃、２２℃又は４０℃に調節した。ＢａＳＯ４粉末沈殿プロセス自体も、セパレータの作製と同様にこれらの３つの温度で起きた。同様に、ＸＲＤ測定は、ＢａＳＯ４をＰＰＳマトリックス中に沈殿させることによって形成されるセパレータについても行った。Ｘ線回折ソフトウェアＸＰｏｗｄｅｒ  １２ｖｅｒｓ．  ０４．１０をＸＲＤスペクトル解析のために使用した。ＢａＳＯ４をＰＰＳマトリックス中に沈殿させることによって形成されるセパレータ形態は、走査型電子顕微鏡検査（ＳＥＭ）によって評価した。
【０１１８】
特性化結果
抵抗測定
セル定数Ｋ（表Ｉ）を算出するために、既知の伝導率ｋｓｔの０．１Ｍ  ＫＣｌ及び１Ｍ  ＫＣｌの２つの標準電解質の抵抗Ｒｓｔは、図５に示される非ゼロギャップ四電極セルを用いて測定した。セル定数の平均値はＫ平均＝１．３８±０．０３ｃｍ−１であった。
【数２】
2018513927.tif 000003
【０１１９】
表Ｉ：開回路電位（ＯＣＰ）での非ゼロギャップセルにおける標準溶液の抵抗測定値Ｒｓｔ、既知の標準溶液の伝導率κｓｔ及び算出したセル定数Ｋ。
【０１２０】
【表１】
2018513927.tif 000004
【０１２１】
電解質の抵抗Ｒｅｌは同じ非ゼロギャップ電気化学セル（図５）を用いて測定した。２５ｗｔ．％の水酸化カリウム（５．５Ｍの水酸化カリウム）電解質のイオン伝導率は次のように算出した。
【数３】
2018513927.tif 000005
【０１２２】
非ゼロギャップ及びゼロギャップ構成の両方の測定において実施した電気化学インピーダンス分光法を用いてセルインピーダンスＺを求めた：
【数４】
2018513927.tif 000006
（式中、Ｚは複素インピーダンスであり、ＺＲｅ及びＺＩｍはそれぞれ複素インピーダンスの実数部及び虚数部である）。実施した測定全てに関する複素インピーダンスの虚数部はミリオーム範囲であり、オーム範囲にあるインピーダンスの実数部と比較して無視することができる。それ故、測定されるＺＲｅがセル抵抗Ｒｃを表す（図１０）。
【０１２３】
Ｒｃ及びＲｅｌが分かると、非ゼロギャップ構成（図５及び図８ａ、図８ｂ）に関する膜抵抗ＲＭを算出することができる。
【数５】
2018513927.tif 000007
【０１２４】
ゼロギャップセル（図６）では、測定されるセル抵抗がセパレータ抵抗に直接的に対応するため、セパレータの抵抗測定は単純化され（図８ｃ）、次のように求めることができる。
【数６】
2018513927.tif 000008
【０１２５】
続いて、下記式を用いて膜の伝導率ｋＭを算出した：
【数７】
2018513927.tif 000009
（式中、Ｌは膜の厚さであり、Ａは電解質に曝される膜の表面である（Ｏリングによりセル内に設置後２．５４ｍｍ２）。表ＩＩは、非ゼロギャップセル構成を用いて求めた純ポリフェニレンスルフィド、ＢａＳＯ４を伴うポリフェニレンスルフィド、アスベスト及び電解質自体の伝導率の概要を示すものである。
【０１２６】
表ＩＩ：非ゼロギャップセルにおいて水酸化カリウム溶液中、開回路電位（ＯＣＰ）で実施した抵抗測定に関して算出した溶液及び膜の伝導率（κ）。
【０１２７】
【表２】
2018513927.tif 000010
【０１２８】
短期間の浸漬の測定後、ポリフェニレンスルフィド及びＢａＳＯ４を伴うポリフェニレンスルフィドのサンプルをセルから取り出し、密封プラスチック管に入れ、これに２０ｍｌの２５ｗｔ．％の水酸化カリウム溶液を充填した。長期間の浸漬による伝導率及びガス透過に対する効果を調査するために、水酸化カリウム溶液を含有するこれらの管内でサンプルを３ヶ月間保持した。アスベストサンプルは測定中に水酸化カリウム溶液で湿潤し、その後、セルから取り出した。水酸化カリウム溶液中における３ヶ月間のアスベストサンプルの浸漬は、構造劣化をもたらすと考えられる。それ故、アスベストサンプルは、水酸化カリウム溶液を更に添加することなくプラスチック管内で浸潤させたままとした。
【０１２９】
沈殿膜及び純ポリフェニレンスルフィドの伝導率は類似するため、アルカリ水電解槽に沈殿膜を使用した場合、エネルギー消費の増大をもたらす付加的な電圧降下は生じないと考えられることが示される。理論に束縛されることを望むものではないが、本発明者らは、１６０ｍＡ／ｃｍ２で行った測定と比較して２００ｍＡ／ｃｍ２におけるポリフェニレンスルフィド及びＢａＳＯ４を伴うポリフェニレンスルフィドのより高い伝導率は、測定前の水酸化カリウム中におけるサンプルのより長い浸漬に起因するものと考えている（図１１）。浸漬期間の影響は、アスベストサンプル及びＢａＳＯ４を伴うポリフェニレンスルフィドにとって等しく顕著なものである。当業者等の測定におけるより大きな電流は純電解質又はアスベストサンプルの伝導率に影響を及ぼさなかったことから、より大きな電流はイオン伝導率に影響を及ぼすとは思われない。
【０１３０】
ゼロギャップセル構成（図６）によって抵抗がより単純に求められ、またより良好な測定再現性がもたらされたことを考慮して、ゼロギャップ構成（図６）のみを用いて更なる抵抗測定を行った。加えて、現行の技術水準のＺｉｒｆｏｎ  Ｐｅｒｌ（商標）膜を特性化した。それらは図４に示されるように調整して、封止プラスチック管に入れ、測定前にこれに２０ｍｌの２５ｗｔ．％の水酸化カリウム溶液を充填した。
【０１３１】
Ｍｉｎｉ  Ｔｅｓｔ  Ｃｅｌｌ（作用面積１２０ｃｍ２）における付加的な試験を行って、工業スケールの電解セルに使用されるような２ｋＡ／ｍ２（２００ｍＡ／ｃｍ２）及び６ｋＡ／ｍ２（６００ｍＡ／ｃｍ２）の電流密度を印加した場合の８０℃における電圧降下を求めた。本発明による膜の厚さは約２ｍｍであり、Ｚｉｒｆｏｎ  Ｐｅｒｌ（商標）膜の厚さは０．５ｍｍであった。本発明による膜及びＺｉｒｆｏｎ  Ｐｅｒｌ（商標）膜により得られる電圧降下は、厚さがかなり違うにもかかわらず類似することが分かった（図２２を参照）。これにより、Ｚｉｒｆｏｎ  Ｐｅｒｌ（商標）膜と比較して本発明による膜のイオン伝導率が著しく改善したことが示される。例えば２．７ｍ２の膜表面を有する、工業スケールのアルカリ水電解槽セルにおける本発明による膜の適用が実現可能である。
【０１３２】
本発明による膜を伴うセルの測定電圧は６ｋＡ／ｍ２で２．０７Ｖであった。さらに、図２２における曲線の傾き（線形適合（linear fit））を表す、本発明による２ｍｍ厚の膜のｋ因子を、３０ｗｔ．−％のＫＯＨ水溶液及び２０％ｗｔ．−％のＮａＯＨ水溶液において求めた。得られた値はそれぞれ０．０７Ｖ／（ｋＡ／ｍ２）〜０．０８Ｖ／（ｋＡ／ｍ２）及び０．０８５Ｖ／（ｋＡ／ｍ２）〜０．０９５Ｖ／（ｋＡ／ｍ２）であった。１ｍｍ厚の相当する膜に関するｋ因子は０．０３５Ｖ／（ｋＡ／ｍ２）であると評価される。本発明による膜によりもたらされるラボスケールのイオン伝導率は２７６ｍＳ／ｃｍ（３週間の浸漬後）であり、得られるｋ因子は０．０７３Ｖ／（ｋＡ／ｍ２）を示し、工業用プロトタイプ試験（０．０７Ｖ／（ｋＡ／ｍ２）〜０．０８Ｖ／（ｋＡ／ｍ２）との極めて良好な合致が確認される。Goreにより供給されるＰＴＦＥを伴うＰＰＳセパレータのイオン伝導率は極めて低い値（伝導率は２７±１２ｍＳ  ｃｍ−１に等しい）に起因して図２２には示さない。
【０１３３】
酸素透過
非ゼロギャップセル構成において実施される酸素透過測定は、電解前、電解中及び電解後に水素、水、窒素、酸素及びアルゴンのイオン電流をモニタリングすることに基づくものとした。電解前、電解中及び電解後に得られた水素、水、窒素、酸素及びアルゴンに関するイオン電流の四重極質量分析による結果の一般的な例を、図１２に示す。
【０１３４】
電解中、セル内に膜を設置しない場合、アノード区画からの酸素は妨げられることなく四重極質量分析計キャピラリーに接近し得るため、酸素イオン電流が僅かに増大し、水素イオン電流は著しく増大した。他方、空気を表すＮ２に関するイオン電流は減少した。セル内に設置される沈殿膜が、純ポリフェニレンスルフィドと比較して酸素イオン電流のより顕著な低下をもたらしたことにより、これらの膜の酸素透過特性の違いが示される。
【０１３５】
ポリフェニレンスルフィド膜を設置すると、電解中に生成するより少量の酸素が、カソード区画内に到達し、四重極質量分析計キャピラリーにより検出された。イオン電流の低下は、四重極質量分析計キャピラリーの近くで発生する水素圧力に由来するものである。しかしながら、酸素及び窒素のイオン電流プロットから、膜を設置しない場合又はポリフェニレンスルフィド膜、ポリフェニレンスルフィドのＢａＳＯ４沈殿膜若しくはアスベストを設置した場合の酸素透過において明確な違いが示される。
【０１３６】
ポリフェニレンスルフィドのＢａＳＯ４沈殿膜の挙動は、電解が開始したときにはアスベストと類似するが、それらのアノード電流は電解の後期で異なる（図１３）。
【０１３７】
種々の膜を越える酸素透過の定量化
電解中にアノード区画に発生して膜を越えた後、四重極質量分析計によりカソード区画内で測定した酸素の分圧ｙＯ２ＥＬＳ（ａｔｍ）を定量化するために、電解が停止する直前に測定した酸素イオン電流ｊ３２ＥＬＳ（Ａ）を次のように規定した：
【数８】
2018513927.tif 000011
（式中、Ｓ３２，Ｏ２（Ａ／ａｔｍ）はＯ２の感度因子であり、Ｓ３２，ａｉｒ（Ａ／ａｔｍ）はＯ２の感度因子である）。
【０１３８】
水素流中の空気の分圧ｙａｉｒ（ａｔｍ）は下記式により表すことができる：
【数９】
2018513927.tif 000012
（式中、ｊ２８ＥＬＳ（Ａ）は電解が停止する直前に測定した窒素イオン電流であり、ｊ２８ａｉｒ（Ａ）は電解が開始する前に測定した窒素イオン電流である）。
【０１３９】
空気中のＯ２の感度因子Ｓ３２，ａｉｒ（Ａ／ａｔｍ）はｊ３２ａｉｒ（Ａ）、すなわち空気中のＯ２イオン電流に等しい。
【数１０】
2018513927.tif 000013
【０１４０】
空気中の酸素イオン電流も次のように表すことができる：
【数１１】
2018513927.tif 000014
（式中、Ｓ３２，Ｏ２はＯ２の感度因子（Ａ／ａｔｍ）である）。
【０１４１】
式（８）〜式（１０）を式（７）に組み込むことによって、電解中にアノード区画に発生して膜を越えた後、四重極質量分析計によりカソード区画内で測定した酸素の分圧ｙＯ２ＥＬＳ（ａｔｍ）を次のように算出することができる。
【数１２】
2018513927.tif 000015
【０１４２】
酸素透過の定量化のために、電解が開始する前及び電解が停止する直前の酸素及び水素のイオン電流値を、各測定に関する四重極質量分析計スペクトル（図１３）から抜き出した。
【０１４３】
これらの測定は大気圧で実施した。それに応じて、式（１１）を用いて算出した結果に１００を乗じることによって、膜を越える酸素のパーセンテージが得られた（図１４）。
【０１４４】
ＢａＳＯ４を伴うポリフェニレンスルフィド膜を使用した場合の酸素クロスオーバーの値はアスベスト膜のクロスオーバーに近く、これは、ＢａＳＯ４が純ポリフェニレンスルフィドの酸素気密性を著しく改善させることを意味するものである。値は、水酸化カリウム中における１ヶ月間の浸漬後及びこの電解質中における３ヶ月間の長期間の浸漬後にサンプルを測定することにより示されるものである。
【０１４５】
水酸化カリウムへのより長い曝露はサンプルの透過特性にそれほど影響を及ぼさない。おそらく水酸化カリウム中における３ヶ月間の浸漬後のアスベストの構造劣化のために、より大きな散乱がアスベストサンプルで観察された。
【０１４６】
ＢａＳＯ４を伴うポリフェニレンスルフィド膜及びアスベストに関する透過値は、アスベストに関する最後の極めて低い値を考慮しなければ約２０％異なっていた。他方、ＢａＳＯ４を伴うポリフェニレンスルフィド膜に関する透過値は、純ポリフェニレンスルフィド膜の透過値の約半分であった。
【０１４７】
図１５に示される結果から、本発明の環境に優しいセパレータ材料（ＢａＳＯ４を伴うＰＰＳ、沈殿剤濃度０．１Ｍ、沈殿温度２２℃）がＺｉｒｆｏｎ  Ｐｅｒｌ（商標）及びアスベストに匹敵する気密性を有し、更にはそれらのイオン伝導率を上回ることが示される。これらの結果は短期間の浸漬に関するものである。イオン伝導率はゼロギャップセル構成（ＺＧ）で得られる抵抗値を用いて算出したのに対し、酸素透過は非ゼロギャップセル構成を用いて求めた。
【０１４８】
付加的な試験を行って、工業スケールの電解セルにおけるような２ｋＡ／ｍ２及び６ｋＡ／ｍ２の電流密度を印加した場合の８０℃における電圧降下を求めた。本発明による膜の厚さは約２ｍｍであり、Ｚｉｒｆｏｎ  Ｐｅｒｌ（商標）膜の厚さは０．５ｍｍであった。本発明による膜及びＺｉｒｆｏｎ  Ｐｅｒｌ（商標）膜により観察される酸素透過は類似する、すなわち、Ｈ２中のＯ２の濃度が６ｋＡ／ｍ２で約０．２ｖｏｌ．−％及び２ｋＡ／ｍ２で約０．６体積％であることが分かった。１６０ｍＡ／ｃｍ２（１．６ｋＡ／ｍ２）において実験室条件下で測定したＨ２中のＯ２は０．０８ｖｏｌ．−％に等しかった。例えば２．７ｍ２の膜表面を有する、工業スケールのアルカリ水電解槽セルにおける本発明による膜の適用が実現可能である。
【０１４９】
水素透過
水素透過測定についてセル構成で測定したイオン電流を、ＢａＳＯ４を伴うポリフェニレンスルフィド膜を用いたサンプルに関して図１６ａ）〜ｄ）、及び膜を用いないサンプルに関して図１６ｅ）及びｆ）に示す。電解中にカソード区画内に生成し膜を越えて、水素透過測定用の四重極質量分析計キャピラリーが設けられたアノード区画において検出した水素の量は、図１６ａ）〜ｄ））に示されるより小さい検出限界よりも小さかった。水素のイオン電流は電解前及び電解中に１０−１０Ａの範囲にあった。
【０１５０】
膜を用いずに酸素区画内で測定した水素イオン電流（図１６ｅ）及びｆ））は電解前の１０−１０Ａの範囲から電解中の１０−６Ａ〜１０−７Ａへと上昇した。これにより、システムが原則として膜を透過する水素の変化及び膜を透過する少量の水素を検出し得ることが示される。
【０１５１】
他方、水素区画内で測定した水素イオン電流は電解前の１０−１０Ａの範囲から電解中の１０−６Ａ〜１０−７Ａへと上昇した結果（図１６）、下記式を用いて０．０１％の水素検出能限界が算出された：
【数１３】
2018513927.tif 000016
（式中、ｙＨ２ＥＬＳ（％）は水素区画内の水素の分圧であり、ｊ２ａｉｒ（Ａ）は電解が開始する前に水素区画内で測定した水素イオン電流であり、ｊ２ＥＬＳ（Ａ）は電解が停止する直前に水素区画内で測定した水素イオン電流である）。
【０１５２】
それ故、図１６ａ）〜ｄ）による水素のクロスオーバーが０．０１％を遥かに下回ることから、ＢａＳＯ４を伴うポリフェニレンスルフィド膜を用いた場合には水素及び酸素の混合が防止されると結論づけることができる。
【０１５３】
化学安定性
沈殿膜の化学安定性を求めるために、ポリフェニレンスルフィド、ＢａＳＯ４を伴うポリフェニレンスルフィド及びアスベストのサンプルを２５ｗｔ．−％の水酸化カリウム溶液に浸漬し、抵抗（表ＩＩ）及び透過（図１４）を３ヶ月間の浸漬後に測定した。
【０１５４】
ＢａＳＯ４を伴うポリフェニレンスルフィドのサンプルを、抵抗測定及び酸素透過測定前に、３５ｗｔ．％、すなわち膜タイプの食塩電解セルにおける濃度に相当する水酸化ナトリウム中における長期間、すなわち３ヶ月間の浸漬に曝し、短時間の浸漬（表ＩＩＩ、表ＩＶ、図１８）について得られる値と比較した。短期間の浸漬（１週間未満）後の３つの測定値の平均として算出した伝導率は、３５ｗｔ．％の水酸化ナトリウム中における電解に関して、この溶液中で膜を用いない又はＢａＳＯ４を伴うポリフェニレンスルフィド膜を用いた場合、それぞれ約１８４ｍＳ／ｃｍ及び２０ｍＳ／ｃｍとなった。長期間の浸漬後に測定したこの膜の伝導率は約２０ｍＳ／ｃｍとなり、これにより、浸漬期間が伝導率にそれほど影響しないことが示される（表ＩＩＩ）。ＢａＳＯ４が沈殿したポリフェニレンスルフィド膜の水酸化カリウム溶液中における浸漬は、膜の伝導率に大きな影響を与えたのに対し、水酸化ナトリウム溶液中における浸漬期間の効果はごく僅かなものであった（表ＩＩ及び表ＩＩＩ）。
【０１５５】
表ＩＩＩ：非ゼロギャップセルにおいて水酸化ナトリウム溶液中、開回路電位で実施した抵抗測定に関して算出した溶液及び膜の伝導率（ｋ）
【０１５６】
【表３】
2018513927.tif 000017
【０１５７】
水酸化カリウム及び水酸化ナトリウム溶液の両方に関する酸素透過値（パーセント）の要約を表ＩＶに示す。酸素透過は長期間の浸漬後、これらの電解質のどちらでも変化しなかった（表ＩＶ）。
【０１５８】
表ＩＶ：非ゼロギャップセルにおける１６０ｍＡ／ｃｍ２での２５ｗｔ．％の水酸化カリウム及び３５ｗｔ．％の水酸化ナトリウム中における電解中に膜を越える酸素透過のパーセンテージ（ｙＯ２ＥＬＳ）
【０１５９】
【表４】
2018513927.tif 000018
【０１６０】
機械的安定性
ＢａＳＯ４を伴うポリフェニレンスルフィド膜の機械的安定性は、膜を５０ｍｍ直径の円筒アルミニウムディスク上及び１００ｍｍ直径の円筒銅ディスク上に曲げ加工する前後に秤量することによって評価した。サンプルは図９に示されるようにゴムバンドを用いて円筒ディスクに取り付けた。同じバンド（同じ弾力性）を両方の円筒サイズに用いたため、サンプル上へのゴムバンドの圧力はより大きな円筒の場合により大きくなった。２４時間の曲げ加工の後、抵抗及び酸素透過を測定した（表ＶＩ）。円筒に取り付けた際にサンプルを乾燥させても、曲げ加工後の銅円筒上には反応の痕跡が観察された（図９ｄ）。曲げ試験にかけたサンプルを水酸化カリウム中に約３ヶ月間貯蔵し、曲げ加工前に６０℃の炉内で乾燥させた。
【０１６１】
表Ｖ：金属円筒上への曲げ加工前後のＢａＳＯ４膜の重量（ｍ）
【０１６２】
【表５】
2018513927.tif 000019
【０１６３】
表ＶＩ：非ゼロギャップセルにおける１６０ｍＡ／ｃｍ２での２５ｗｔ．％の水酸化カリウム中における電解中の伝導率（κ）及び酸素透過（ｙＯ２ＥＬＳ）
【０１６４】
【表６】
2018513927.tif 000020
【０１６５】
金属円筒上への曲げ加工の前後で膜を秤量し、約２ｍｇ〜９ｍｇの重量の減少が両円筒に関して検出された（表Ｖ）。
【０１６６】
曲げ加工したサンプルの伝導率は、短期間（２３２ｍＳ  ｃｍ−１、表ＩＩ、表ＶＩ）及び長期間（７１６ｍＳ  ｃｍ−１）水酸化カリウム中に浸漬させた曲げ加工しなかったサンプルの値の間にある（表ＩＩ）。理論に束縛されることを望むものではないが、機械的処理（曲げ加工）よりも浸漬期間及び湿潤性の方が伝導率に大きな影響を与えると考えられる。曲げ加工したサンプルの湿潤性は、水酸化カリウム中に短時間又は長時間浸漬させた両サンプルとも異なるものの、水酸化カリウム中に短時間浸漬させたサンプルに近いと考えることができ、それ故、伝導率の結果を、短時間浸漬させたサンプルの伝導率及び酸素透過と比較すべきである（表ＶＩ）。
【０１６７】
曲げ加工によって伝導率の大幅な増大がもたらされるのに対し、ＢａＳＯ４を伴うポリフェニレンスルフィドの曲げ加工サンプルの酸素透過は依然として小さい。５０ｍｍの円筒上に曲げ加工した後の酸素透過は、水酸化カリウム中に短期間又は長期間浸漬させたＢａＳＯ４を伴うポリフェニレンスルフィドの曲げ加工していないサンプルと比較して約１２％増大するものの、より大きな円筒上への曲げ加工（より大きなゴムバンド圧力を伴う）は酸素透過の約３０％の増大に影響を及ぼした（表Ｖ及び表ＶＩＩ）。
【０１６８】
沈殿剤濃度及び沈殿温度による、沈殿膜のイオン伝導率及び酸素透過に対する影響
イオン伝導率の増大及び酸素透過率の減少が（相反するものの）セパレータが満たす望ましい特性である。図１９ａは０．０１Ｍの沈殿剤濃度について温度を増大させる場合に望ましい傾向を示すものである。低い酸素透過率と同時に実現されるイオン伝導率の最適値は０．１Ｍの沈殿剤濃度について２２℃及び４０℃で観察される（図１９ｂ）。
【０１６９】
ＸＰｏｗｄｅｒ  １２ソフトウェアによってＸＲＤスペクトルのピーク０２１、１２１及び００２について全値半幅（ＨＷＦＭ）を求め、これによりシェラーの式を用いて結晶子サイズを算出することができる。粉末サンプルに関するＨＷＦＭ（図２０ａ）はバックグラウンドを差し引かずに求めたのに対し、ＰＰＳマトリックス上に沈殿するＢａＳＯ４結晶（図２０ｂ）については、純粉末ＢａＳＯ４サンプルと比較して検出に利用可能なＢａＳＯ４の量が不十分なことから、バックグラウンドを差し引いた（オートローラ（auto roller）、フラットローラ（flat roller）、２．０）。
【０１７０】
沈殿剤濃度０．５Ｍを使用した場合に最小結晶子サイズ（約２５ｎｍ）が観察された。沈殿剤濃度０．１Ｍでは、０．５Ｍと比較してサイズシフトが観察される一方で、サイズに関して同じ傾向が温度とは略無関係に８℃及び２２℃において観察されたものの、この傾向は４０℃で著しく増大した。同じ傾向が両濃度、すなわち０．１Ｍ及び０．５Ｍについて観察された（図２０）。
【０１７１】
０．０１Ｍでは、ＳＥＭによって観察されるより大きな粒子への結晶成長も結晶の凝集も、より高い濃度で行った実験とは対照的に多数の核形成部位によって妨げられることがない。結晶子サイズ及び凝集粒子は、溶液中におけるＢａＳＯ４核の核形成プロセス及び成長の競合性に起因して、ＸＲＤ（図２０）及びＳＥＭ（図２１）によって観察されるように０．０１Ｍ沈殿剤濃度を使用する場合により大きな寸法をとり得る。
【０１７２】
沈殿剤濃度０．１Ｍを用いて沈殿温度２２℃で、並びに０．０１Ｍ及び０．５Ｍを用いて２２℃で作製したセパレータについて観察される凝集体のＳＥＭ拡大図を図２１に示す。
【０１７３】
Ｎａ＋イオン（沈殿剤としてのＮａ２ＳＯ４）の影響。沈殿時間
材料特性に対するＮａ＋イオンの影響は、Ｈ２ＳＯ４の代わりにＮａ２ＳＯ４溶液を使用することによって１ｍｍ厚のＰＰＳマトリックス（フェルトタイプ３０６Ｐ０５  ０／０、４００ｇ／ｍ２、Heimbach Filtrationにより供給、親水性処理は施さない）への沈殿プロセス中に確認した。このように作製した膜について得られる膜のイオン伝導率（κ）及び膜の電圧降下（Ｕ）に関する値を沈殿プロセス期間に応じて図２３に示す。イオン伝導率（κ）及び膜の電圧降下（Ｕ）に関する対応データをそれぞれ表ＶＩＩ及び表ＶＩＩＩに示す。表には両方とも、Ｈ２ＳＯ４を沈殿物として用いて得られる結果を比較目的で示してある。
【０１７４】
２５ｗｔ．％のＫＯＨ中における８日間の浸漬後に得られる結果から、Ｈ２ＳＯ４をＮａ２ＳＯ４に置き換えることによって僅かに低い伝導率がもたらされるものの、３ヶ月間の浸漬後には、Ｈ２ＳＯ４及びＮａ２ＳＯ４の両方によって得られる値が類似することが示された。Ｎａ２ＳＯ４を沈殿剤として用いて８日間の浸漬後に得られるより低い伝導率に関する本発明者らの仮説は、沈殿剤であるＮａ２ＳＯ４の使用が、ＢａＳＯ４をより内部に堆積させた結果、より高い疎水性がもたらされたというものである。このため、膜がＫＯＨ溶液中に完全に浸るまでにより長い時間が必要とされる。これは３ヶ月間の浸漬後に得られる結果によって確認された。
【０１７５】
結果（表ＶＩＩ及び表ＶＩＩＩ）に基づき、またＮａ２ＳＯ４の高い環境適合性及び調製時の安全上の注意点を考慮して、この沈殿剤が工業スケールにおける膜の製造に選ばれると考えられる。
【０１７６】
表ＶＩＩ：Ｈ２ＳＯ４又はＮａ２ＳＯ４を用いた沈殿によって作製した１ｍｍ幅のＰＰＳ膜（フェルトタイプ３０６Ｐ０５  ０／０、４００ｇ／ｍ２、Heimbach Filtrationにより供給、親水性処理は施さない）に対する２５ｗｔ．％のＫＯＨ溶液中における８日間及び３ヶ月間の浸漬後に、１６０ｍＡ／ｃｍ２で実施した抵抗測定に関して算出した膜の伝導率（κ）。
【０１７７】
【表７】
2018513927.tif 000021
【０１７８】
表ＶＩＩＩ：Ｈ２ＳＯ４又はＮａ２ＳＯ４を用いた沈殿によって作製した１ｍｍ幅のＰＰＳ膜（フェルトタイプ３０６Ｐ０５  ０／０、４００ｇ／ｍ２、Heimbach Filtrationにより供給、親水性処理は施さない）に対する２５ｗｔ．％のＫＯＨ溶液中における８日間及び３ヶ月間の浸漬後に、１６０ｍＡ／ｃｍ２で実施した抵抗測定に関して算出した膜の電圧降下（Ｕ）。
【０１７９】
【表８】
2018513927.tif 000022
【０１８０】
沈殿時間に関しては、３ヶ月間の浸漬後の結果から、Ｈ２ＳＯ４及びＮａ２ＳＯ４の両方について、沈殿の２時間後に著しく高い伝導率が観察されることが示される（表ＶＩＩ）。
【０１８１】
後沈殿プロセス
Ｈ２ＳＯ４をＮａ２ＳＯ４に置き換えることに加えて、第２の沈殿剤Ｂａ（ＣｌＯ４）２をＢａＣｌ２に置き換える可能性を調査した。図２に描かれる鉛直方向の沈殿プロセスの代わりに、「後沈殿」プロセスを使用した。後沈殿とは、マトリックス材料を第１の溶液（Ｂａ塩）に１時間曝した後、２時間の乾燥工程を行うか又は行わずに、続いて第２の溶液（Ｈ２ＳＯ４又はＮａ２ＳＯ４）に１時間曝すプロセスを指すものである。算出した伝導率及び電圧降下に関するデータをそれぞれ表ＩＸ及び表Ｘに示す。
【０１８２】
表ＩＸ：Ｂａ（ＣｌＯ４）２又はＢａＣｌ２の後にＨ２ＳＯ４又はＮａ２ＳＯ４を用いた、浸漬工程の間の乾燥工程（２時間）を行うか又は行わない後沈殿プロセス（沈殿剤溶液中における１時間＋１時間の浸漬）によって作製した１ｍｍ幅のＰＰＳ膜サンプル（フェルトタイプ３０６Ｐ０５  ０／０、４００ｇ／ｍ２、Heimbach Filtrationにより供給、親水性処理は施さない）に対する２５ｗｔ．％のＫＯＨ溶液中における８日間の浸漬後に、１６０ｍＡ／ｃｍ２で実施した抵抗測定に関して算出した膜の伝導率（κ）。
【０１８３】
【表９】
2018513927.tif 000023
【０１８４】
表Ｘ：Ｂａ（ＣｌＯ４）２又はＢａＣｌ２の後にＨ２ＳＯ４又はＮａ２ＳＯ４を用いた、浸漬工程の間の乾燥工程（２時間）を行うか又は行わない後沈殿プロセス（沈殿剤溶液中における１時間＋１時間の浸漬）によって作製した１ｍｍ幅のＰＰＳ膜サンプル（フェルトタイプ３０６Ｐ０５  ０／０、４００ｇ／ｍ２、Heimbach Filtrationにより供給、親水性処理は施さない）に対する２５ｗｔ．％のＫＯＨ溶液中における８日間の浸漬後に、１６０ｍＡ／ｃｍ２で実施した抵抗測定に関して算出した膜の電圧降下（Ｕ）。
【０１８５】
【表１０】
2018513927.tif 000024
【０１８６】
マトリックス材料としてのポリプロピレン（ＰＰ）の使用
ポリプロピレンマトリックス（１．６ｍｍ厚、ポリプロピレンニードルフェルト８５１９１４−０００−５／５、親水性処理は施さない）上における沈殿プロセス（図２）によって作製した膜についても抵抗測定を実行した。沈殿プロセスは１時間継続し、溶液はＢａ（ＣｌＯ４）２及びＨ２ＳＯ４を使用した。測定前に、膜を２５ｗｔ．％のＫＯＨに１２日間浸漬させた。算出したイオン伝導率及び膜の電圧降下に関するデータを表ＸＩに示す。
【０１８７】
表ＸＩ：沈殿させていない及び１時間の沈殿プロセスにおいてＢａ（ＣｌＯ４）２及びＨ２ＳＯ４を用いて沈殿させた１．６ｍｍ幅のポリプロピレンサンプル（フェルトタイプ８５１９１４−０００−５／５、Heimbach Filtrationにより供給、親水性処理は施さない）に対する２５ｗｔ．％のＫＯＨ溶液中における１２日間の浸漬後に、１６０ｍＡ／ｃｍ２で実施した抵抗測定に関して算出した膜の伝導率（κ）。
【０１８８】
【表１１】
2018513927.tif 000025
【０１８９】
沈殿プロセスによって伝導率が増大した結果、ポリプロピレン膜を介する電圧降下が減少した（表ＸＩ）。これは、これらの膜をアルカリ電解槽又は他のエネルギー変換システムに使用する際のエネルギー消費の削減に有益なものである。
【図１】
2018513927.tif 000026
【図２】
2018513927.tif 000027
【図３】
2018513927.tif 000028
【図４】
2018513927.tif 000029
【図５】
2018513927.tif 000030
【図６】
2018513927.tif 000031
【図７】
2018513927.tif 000032
【図８】
2018513927.tif 000033
【図９】
2018513927.tif 000034
【図１０】
2018513927.tif 000035
【図１１】
2018513927.tif 000036
【図１２】
2018513927.tif 000037
【図１３】
2018513927.tif 000038
【図１４】
2018513927.tif 000039
【図１５】
2018513927.tif 000040
【図１６−１】
2018513927.tif 000041
【図１６−２】
2018513927.tif 000042
【図１６−３】
2018513927.tif 000043
【図１７】
2018513927.tif 000044
【図１８】
2018513927.tif 000045
【図１９−１】
2018513927.tif 000046
【図１９−２】
2018513927.tif 000047
【図２０】
2018513927.tif 000048
【図２１】
2018513927.tif 000049
【図２２】
2018513927.tif 000050
【図２３】
2018513927.tif 000051
【手続補正書】
【提出日】平成29年12月8日(2017.12.8)
【手続補正１】
【補正対象書類名】特許請求の範囲
【補正対象項目名】全文
【補正方法】変更
【補正の内容】
【特許請求の範囲】
【請求項１】
織布ウェブ又は不織布ウェブを製造する方法であって、
（ｉ）未加工の織布ウェブ又は不織布ウェブを準備する工程と、
なお、該織布ウェブ又は不織布ウェブは、第１の主要面及び第２の主要面を有し、またポリアリーレンスルフィド、ポリオレフィン、ポリアミドイミド、ポリスルホン、ポリエーテルスルホン、ポリエーテルケトン、ポリエーテルエーテルケトン及びそれらのコポリマーからなる群から選択される１つ以上のポリマーを含む繊維を含む、
（ｉｉ）前記織布ウェブ又は不織布ウェブの少なくとも一部を、バリウム、ストロンチウム、カルシウム、鉛の塩又はそれらの混合物の第１の溶液と接触させる工程と、
（ｉｉｉ）前記織布ウェブ又は不織布ウェブの少なくとも一部を、硫酸塩、硫酸若しくはそれらの混合物の第２の溶液と、又は三酸化硫黄を含む気体若しくは気体混合物と接触させる工程と、
（ｉｖ）前記第１の溶液と、前記第２の溶液又は前記気体若しくは気体混合物とを接触させることで、硫酸バリウム、硫酸ストロンチウム、硫酸カルシウム、硫酸鉛（ＩＩ）及びそれらの混合物からなる群から選択される１つ以上の無機塩を前記繊維の少なくとも一部の表面上に形成する工程と、
を含む、方法であって、
前記織布ウェブ又は前記不織布ウェブが、
ポリアリーレンスルフィド、ポリオレフィン、ポリアミドイミド、ポリスルホン、ポリエーテルスルホン、ポリエーテルケトン、ポリエーテルエーテルケトン及びそれらのコポリマーからなる群から選択される１つ以上のポリマーを含む繊維と、
硫酸バリウム、硫酸ストロンチウム、硫酸カルシウム、硫酸鉛（ＩＩ）及びそれらの混合物からなる群から選択される１つ以上の無機塩と、
を含み、
前記１つ以上の無機塩が前記繊維の少なくとも一部の表面上に存在する、織布ウェブ又は不織布ウェブである、方法。
【請求項２】
（ｉ）前記未加工の織布ウェブ又は不織布ウェブを準備する工程と、
（ｉｉ）前記織布ウェブ又は不織布ウェブの前記第１の主要面の少なくとも一部を前記第１の溶液と接触させる工程と、
（ｉｉｉ）前記織布ウェブ又は不織布ウェブの前記第２の主要面の少なくとも一部を、その前記第２の溶液と、又は三酸化硫黄を含む前記気体若しくは気体混合物と接触させる工程と、
（ｉｖ）前記第１の溶液と、前記第２の溶液又は前記気体若しくは気体混合物とを接触させる工程と、
を含む、請求項１に記載の織布ウェブ又は不織布ウェブを製造する方法。
【請求項３】
（ｉ）前記未加工の織布ウェブ又は不織布ウェブを準備する工程と、
（ｉｉ）前記織布ウェブ又は不織布ウェブの前記第１の主要面の少なくとも一部及び前記第２の主要面の少なくとも一部を、前記第１の溶液と接触させる工程と、
（ｉｉｉ）前記織布ウェブ又は不織布ウェブの前記第１の主要面の少なくとも一部及び前記第２の主要面の少なくとも一部を、前記第２の溶液と、又は三酸化硫黄を含む前記気体若しくは気体混合物と接触させる工程と、
（ｉｖ）前記第１の溶液と、前記第２の溶液又は前記気体若しくは気体混合物とを接触させる工程と、
を含む、請求項１に記載の織布ウェブ又は不織布ウェブを製造する方法。
【請求項４】
前記第１の溶液が、バリウムの過塩素酸塩若しくは塩化物塩又はこれらの塩の混合物を含む、請求項１〜３のいずれか一項に記載の方法。
【請求項５】
前記第２の溶液が硫酸塩、硫酸又はそれらの混合物を含む、請求項１〜４のいずれか一項に記載の方法。
【請求項６】
約０℃〜約２００℃の範囲内の温度で前記工程を１つ以上行う、請求項１〜５のいずれか一項に記載の方法。
【請求項７】
工程ｉｉ）及び工程ｉｉｉ）を同時又は順次に行う、請求項１〜６のいずれか一項に記載の方法。
【請求項８】
前記第１の溶液が塩化バリウムを含み、前記第２の溶液が硫酸ナトリウムを含み、前記織布ウェブ又は不織布ウェブが、ポリフェニレンスルフィド及びポリプロピレンからなる群から選択される１つ以上のポリマーを含む繊維を含む、請求項１〜７のいずれか一項に記載の方法。
【請求項９】
アルカリ水電解における隔膜又は膜としての、織布ウェブ又は不織布ウェブの使用であって、
前記織布ウェブ又は前記不織布ウェブが、
ポリアリーレンスルフィド、ポリオレフィン、ポリアミドイミド、ポリスルホン、ポリエーテルスルホン、ポリエーテルケトン、ポリエーテルエーテルケトン及びそれらのコポリマーからなる群から選択される１つ以上のポリマーを含む繊維と、
硫酸バリウム、硫酸ストロンチウム、硫酸カルシウム、硫酸鉛（ＩＩ）及びそれらの混合物からなる群から選択される１つ以上の無機塩と、
を含み、
前記１つ以上の無機塩が前記繊維の少なくとも一部の表面上に存在する、織布ウェブ又は不織布ウェブである、使用。
【請求項１０】
織布ウェブ又は不織布ウェブを備える、アルカリ水電解を行うための電解セルであって、
前記織布ウェブ又は前記不織布ウェブが、
ポリアリーレンスルフィド、ポリオレフィン、ポリアミドイミド、ポリスルホン、ポリエーテルスルホン、ポリエーテルケトン、ポリエーテルエーテルケトン及びそれらのコポリマーからなる群から選択される１つ以上のポリマーを含む繊維と、
硫酸バリウム、硫酸ストロンチウム、硫酸カルシウム、硫酸鉛（ＩＩ）及びそれらの混合物からなる群から選択される１つ以上の無機塩と、
を含み、
前記１つ以上の無機塩が前記繊維の少なくとも一部の表面上に存在する、織布ウェブ又は不織布ウェブである、電解セル。
【請求項１１】
織布ウェブ又は不織布ウェブを使用する、アルカリ水電解を行う方法であって、
前記織布ウェブ又は前記不織布ウェブが、
ポリアリーレンスルフィド、ポリオレフィン、ポリアミドイミド、ポリスルホン、ポリエーテルスルホン、ポリエーテルケトン、ポリエーテルエーテルケトン及びそれらのコポリマーからなる群から選択される１つ以上のポリマーを含む繊維と、
硫酸バリウム、硫酸ストロンチウム、硫酸カルシウム、硫酸鉛（ＩＩ）及びそれらの混合物からなる群から選択される１つ以上の無機塩と、
を含み、
前記１つ以上の無機塩が前記繊維の少なくとも一部の表面上に存在する、織布ウェブ又は不織布ウェブである、方法。
【請求項１２】
ポリアリーレンスルフィド、ポリオレフィン、ポリアミドイミド、ポリスルホン、ポリエーテルスルホン、ポリエーテルケトン、ポリエーテルエーテルケトン及びそれらのコポリマーからなる群から選択される１つ以上のポリマーを含む繊維と、
硫酸バリウム、硫酸ストロンチウム、硫酸カルシウム、硫酸鉛（ＩＩ）及びそれらの混合物からなる群から選択される１つ以上の無機塩と、
を含み、
前記１つ以上の無機塩が前記繊維の少なくとも一部の表面上に存在する、織布ウェブ又は不織布ウェブであって、
前記１つ以上の無機塩が硫酸バリウムを含み、前記硫酸バリウムは、約０．０２μｍ〜約５μｍのメジアン粒径（ｄ５０）を有する結晶子を含む、織布ウェブ又は不織布ウェブ。
【請求項１３】
前記ポリマーがポリアリーレンスルフィド、特にポリフェニレンスルフィドを含むか又はそれのみからなる、請求項１２に記載の織布ウェブ又は不織布ウェブ。
【請求項１４】
平均繊維直径が約０．０１μｍ〜約２０μｍであり、及び／又は平均繊維長が約０．０１μｍ〜約５００μｍである、請求項１２又は１３に記載の織布ウェブ又は不織布ウェブ。
【請求項１５】
前記織布ウェブ又は不織布ウェブの総重量に対して約０．０１ｗｔ−％〜約７０ｗｔ−％の量で前記１つ以上の無機塩を含む、請求項１２〜１４のいずれか一項に記載の織布ウェブ又は不織布ウェブ。
【国際調査報告】
2018513927.tif 000052
2018513927.tif 000053